(57)【要約】  本開示は、３次元架橋ポリマーネットワークであって、該ネットワークの表面および／または表面近傍から該ネットワークの内部へと延在する１本または複数本のチャネルを含むネットワーク、該ネットワークを含むアレイ、該ネットワークの製造方法ならびに該ネットワークおよびアレイの使用を提供する。
2019506180.tif 000002
【特許請求の範囲】
【請求項１】
表面と内部とを有する３次元ネットワークであって、
（ａ）  基材の表面に共有結合した架橋ポリマーと、
（ｂ）  １本または複数本のチャネルと、
（ｃ）  前記ポリマーに共有結合したプローブ分子と
を含む３次元ネットワーク。
【請求項２】
前記チャネルのうちの少なくとも１本は、以下の特性：
（ａ）  前記チャネルは、前記ネットワークの前記表面から５ミクロン未満のある１つの地点から内部へと延在するか、または前記ネットワークの前記表面上のある１つの地点から内部へと延在する；
（ｂ）  前記チャネルは、前記ネットワークの最大寸法の少なくとも１０％の長さを有する；および
（ｃ）  前記チャネルは、前記ネットワークのメッシュサイズの少なくとも５倍の最小断面を有する；
のうちの１つ、２つまたは３つによって特徴付けられる、請求項１記載の３次元ネットワーク。
【請求項３】
前記３次元ネットワークは少なくとも５本のチャネルを含み、複数のチャネルが、前記ネットワークの前記内部のある１つの地点で収束しており、その結果、前記表面から前記内部の前記地点に向かって各チャネル間の横方向の間隔が減少している、請求項１または２記載の３次元ネットワーク。
【請求項４】
前記架橋ポリマーは、水膨潤性ポリマーである、請求項１から３までのいずれか１項記載の３次元ネットワーク。
【請求項５】
前記ネットワークは、その含水状態で５〜７５ｎｍのメッシュサイズを有する、請求項４記載の３次元ネットワーク。
【請求項６】
大部分のプローブ分子は、前記ネットワークの前記内部に存在し、かつ／またはチャネルに隣接している、請求項１から５までのいずれか１項記載の３次元ネットワーク。
【請求項７】
前記ポリマーは、ジメチルアクリルアミド（ＤＭＡＡ）と、メタクリロイルオキシベンゾフェノン（ＭＡＢＰ）と、４−ビニルベンゼンスルホン酸ナトリウム（ＳＳＮａ）とを重合させたポリマーを含む、請求項１から５までのいずれか１項記載の３次元ネットワーク。
【請求項８】
基材上に請求項１から７までのいずれか１項記載の３次元ネットワークを複数個含むアレイであって、
（ａ）  前記３次元ネットワークは、前記基材に固定化されており、かつ
（ｂ）  前記３次元ネットワークはそれぞれ、前記基材上の別個のスポットに位置する、アレイ。
【請求項９】
少なくとも１０回再使用可能である、請求項８記載のアレイ。
【請求項１０】
請求項１から７までのいずれか１項記載の３次元ネットワークの製造方法であって、
（ａ）  前記基材の表面上に配置した混合物を針状結晶形成条件に曝露させて、針状塩結晶を１つまたは複数含む混合物を形成させ、ここで、前記混合物は、
（ｉ）  塩水溶液であって、適宜、１価のカチオン塩溶液である塩水溶液と、
（ｉｉ）  ポリマーと、
（ｉｉｉ）  架橋剤と、
（ｉｖ）  プローブ分子と
を含むものとするステップと、
（ｂ）  前記塩結晶を１つまたは複数含む混合物を架橋条件に曝露させて、針状塩結晶を１つまたは複数含む架橋ポリマーネットワークを形成させるステップと、
（ｃ）  前記塩結晶を１つまたは複数含む架橋ポリマーネットワークを、前記１つまたは複数の塩結晶を溶解させ得る溶媒と接触させることにより前記針状塩結晶を溶解させて、前記塩結晶の代わりに１本または複数本のチャネルを形成させるステップと
を含む方法。
【請求項１１】
（ａ）  前記針状結晶塩形成条件は、
（ｉ）  前記混合物の脱水；または
（ｉｉ）  前記混合物の冷却；
を含み、かつ／または
（ｂ）  前記溶媒は、水性緩衝液である、請求項１０記載の方法。
【請求項１２】
アレイの製造方法であって、
（ａ）  請求項１０または１１記載の方法によって、同一の基材の表面上の別個の各スポットで複数個の３次元ネットワークを生成させることと、
（ｂ）  前記複数個の３次元ネットワークを前記表面と架橋させることと
を含む方法。
【請求項１３】
サンプル中に検体が存在するか否かを判定する方法であって、
（ａ）  前記検体に結合し得るプローブ分子を含む請求項１から７までのいずれか１項記載の３次元ネットワークまたは請求項８もしくは９記載のアレイを前記サンプルと接触させることと、
（ｂ）  前記３次元ネットワークにおける前記プローブ分子への前記検体の結合を検出することにより、前記サンプル中に前記検体が存在するか否かを判定し、かつ適宜前記検体の量を測定することと
を含む方法。
【請求項１４】
前記ネットワークもしくはアレイは、ステップ（ａ）の前にすでに少なくとも１０回使用および洗浄されているか、または
前記方法は、前記ネットワークもしくはアレイをステップ（ｂ）の後に少なくとも１０回再使用することをさらに含む、請求項１３記載の方法。
【請求項１５】
前記３次元ネットワークにおける前記プローブ分子への前記検体の結合を定量することをさらに含む、請求項１４記載の方法。
【発明の詳細な説明】
【技術分野】
【０００１】
１．  関連出願の相互参照
本出願は、米国特許法第１１９条に基づき、２０１５年１２月１８日に出願された欧州特許出願第１５２０１３５５号および２０１６年１月２８日に出願された米国特許出願第１５／００８，７２８号の優先権を主張し、これら双方の特許出願明細書の内容全体を、本明細書の一部を構成するものとして援用する。
【０００２】
２．  背景
米国特許出願公開第２００８／０２９３５９２号明細書（ＵＳ  ２００８／０２９３５９２）には、光反応性架橋剤を用いて有機表面上にプローブ生体分子を共有結合により固定化する方法が記載されている。この方法は特に、例えばシラン化ガラス支持体や標準的な市販のプラスチック製の基材といった非反応性表面上にプローブ生体分子を固定化することができるため有利であることが実地において実証されている。この米国特許出願公開第２００８／０２９３５９２号明細書（ＵＳ  ２００８／０２９３５９２）に記載の方法では、ある種の３次元ネットワークを形成するためのポリマーが使用されており、この３次元ネットワークには、プローブ生体分子が該ネットワークの表面にも該ネットワークの内部でも結合し得る。プローブ生体分子が２次元形態でしか固定化されていない有機表面と比較して、ポリマーおよび／またはコポリマーネットワークにおいて生体分子を３次元的に固定化することで、有機表面上のプローブ生体分子をより高密度とすることができる。これによって、有機表面の単位表面あたりに結合し得る検体の量が増加する。このように、表面を生体センサとして使用することで、測定精度が向上するとともに、高度な測定ダイナミックが生じる。
【０００３】
しかし、この米国特許出願公開第２００８／０２９３５９２号明細書（ＵＳ  ２００８／０２９３５９２）に記載の方法およびポリマーネットワークの欠点は、該ポリマーネットワークの表面またはその近傍に配置されたプローブ生体分子に結合した検体分子または検体構成要素が該ネットワークをブロックし得るという点にある。その場合、該ネットワークの表面からより離れて該ネットワークの内部に配置されている未結合のプローブ生体分子には、それ以上さらなる検体分子や検体成分が結合し得ない。
【０００４】
したがって、改良されたポリマーネットワークが必要とされている。
【０００５】
３．  概要
本開示は、３次元ポリマーネットワークであって、架橋ポリマーと、該ネットワークの表面および／または表面近傍から該ネットワークの内部へと延在する１本または複数本のチャネルとを含むネットワークを提供する。該ネットワークは、表面に適切に共有結合する。該ネットワークの表面上および該ネットワークの内部全体に、例えば生体分子などの１個または複数個のプローブを固定化することができ、それによってサンプル中の検体の存在を検出しかつ／またはその量を測定するためのセンサが提供される。例えば、核酸プローブを用いることで、サンプル中に存在する相補的核酸を検出することができ、抗体プローブを用いることで、サンプル中に存在する抗原を検出することができる。チャネルによってネットワークの表面積を効率的に増大させることができ、それによって所与の時間内により多くのプローブをサンプルに曝露させることができるため、本開示のネットワークによって、所与の量の検体を、チャネルを有しないネットワークよりも高速にハイブリダイゼーションすることが可能となる。さらに、ネットワークの表面またはその近傍のプローブに結合した検体またはサンプルの他の構成要素によって該ネットワークの内部に位置するプローブへの到達がブロックされてしまうという問題がチャネルによって低減または排除されるため、本開示のネットワークは、チャネルを有しない同一体積のネットワークよりも多くの検体を拘束することができる。本開示のネットワークのもう１つの利点は、チャネルによって多量の検体を負荷させることができるようになったことで、所与の量の検体をより低体積のネットワーク内に集中させることができるため、チャネルを有しないネットワークを用いた場合に可能である検体検出よりも高感度の検体検出が可能となり、すなわちチャネルを有しないネットワークと比較してシグナルノイズ比を改善することができるという点にある。本開示のネットワークのもう１つの利点は、チャネルによって多量の検体を負荷させることができるようになったことで、チャネルを有しないネットワークと比較して、より広範囲の検体濃度の定量が可能となる点にある。
【０００６】
本開示はまた、本開示の複数個の３次元ネットワークと基材とを含むアレイを提供する。本開示のアレイを使用することにより、１つまたは複数のサンプル中の１種または複数種の検体を同時に検出および／または測定することができる。本開示のアレイは洗浄および再使用が可能であることから、使い捨てアレイよりも著しいコスト上の利点が提供される。本開示のアレイのもう１つの利点は、個々のネットワークの製造に必要なすべての構成要素を製造プロセス中に単一の混合物として基材の表面に施与することができるため、該アレイを簡便に製造できるという点にある。
【０００７】
本開示はまた、本開示の３次元ネットワークおよびアレイの製造方法を提供する。塩結晶の存在下で、好ましくは針状塩結晶の存在下でポリマーを架橋させ、次いで該塩結晶を溶解させて架橋ポリマーネットワーク内にチャネルを残すことによって、本開示の３次元ネットワークを製造することができる。
【０００８】
本開示はまた、本開示の３次元ネットワークおよびアレイを、サンプル中の、好ましくは液体サンプル中の検体の検出および／または測定に使用するための方法を提供する。
【０００９】
４．  図面の簡単な説明
【図面の簡単な説明】
【００１０】
【図１】図１に、プローブ生体分子（１）と、１分子あたり２つの光反応性基（４）を含むポリマー（３）とを有する、塩水溶液に溶解した混合物の概略図を示す。
【図２】図２に、図１に示す混合物（５）の液滴の断面を示し、ここで該液滴は、加熱した保持体（６）上に配置された有機表面（２）のスポット（７）に位置する表面（１０）を有するものとする。
【図３】図３に、混合物を加熱して、塩溶液中に結晶化発生部（９）から延在する針状塩結晶（８）を形成させた後の、図２に示す構成体の断面図を示す。
【図４】図４に、前記混合物を乾燥させ、これに光学放射線（１１）を照射して表面（１６）を有するポリマーネットワーク（１５）を形成させた後の、図３に示す構成体の断面図を示す。
【図５】図５に、光学放射線を照射した後の、図１の混合物の概略図を示す。
【図６】図６に、塩結晶を溶媒（１２）に溶解させてチャネル（１３）を形成させた後の、図４に示す構成体の断面図を示す。
【図７】図７に、冷却した保持体（１４）上で混合物を冷却して塩溶液中に針状塩結晶を形成させた後の、図２に示す構成体の断面図を示す。
【図８】図８に、混合物を乾燥させ、これに光学放射線を照射した後の、図７に示す構成体の断面図を示す。
【図９】図９に、塩結晶を溶媒で溶解させた後の、図８に示す構成体の断面図を示す。
【図１０】図１０に、ジメチルアクリルアミドとメタクリロイルオキシベンゾフェノンと４−ビニルベンゼンスルホン酸ナトリウムとのコポリマーを形成させるための反応経路を示す。
【図１１】図１１に、有機表面（２）を有するバイオチップ（１７）の斜視図を示し、ここで、該有機表面（２）上には、行および列のマトリクスとして配置された各スポット（７）に各ポリマーネットワーク（１５）が位置するものとする。
【図１２】図１２に、図１１に示すバイオチップ（１７）の上面図を示し、ここで、各ポリマーネットワーク（１５）は直径（Ｄ）を有し、各行および各列はそれぞれ、該ポリマーネットワークの中心点から測定して距離Ｙおよび距離Ｘだけ離れているものとする。
【図１３】図１３に、有機表面（２）を有する可とう性の基材帯体（１８）を含むバイオセンサ（１７’）を示し、ここで、該有機表面（２）上には、直径（Ｄ）を有する各ポリマーネットワーク（１５）が、該ポリマーネットワークの中心点から測定して距離Ｘだけ離れた各スポット（７）に位置するものとする。
【図１４】図１４に、例２における様々なスポットについての測定値の平均および平均の標準誤差を記した表を示す。
【図１５】図１５は、第７．２．１節のアレイによって得られた測定値の平均のグラフ表示である。
【図１６】図１６は、第７．２．２節のアレイによって得られた測定値の平均のグラフ表示である。
【００１１】
５．  詳細な説明
５．１．  ３次元ポリマーネットワーク
本開示の３次元ネットワークは、例えばＲｅｎｄｌ  ｅｔ  ａｌ．，  ２０１１，  Ｌａｎｇｍｕｉｒ  ２７：６１１６−６１２３または米国特許出願公開第２００８／０２９３５９２号明細書（ＵＳ  ２００８／０２９３５９２）に記載のポリマーなどの架橋ポリマーを含み、これらの文献の内容全体を、本明細書の一部を構成するものとして援用する。本開示の３次元ネットワークはさらに、１本または複数本のチャネルを含むとともに、適宜さらに、該ネットワークに固定化された１個または複数個のプローブを含み得る。
【００１２】
ネットワークの製造に使用することができるポリマーについては、第５．１．１節で説明する。ネットワークの製造に使用することができる架橋剤については、第５．１．２節で説明する。１本または複数本のチャネルの特徴については、第５．１．３節で説明する。ネットワークに固定化することができるプローブについては、第５．１．４節で説明する。
【００１３】
５．１．１．  ポリマー
本開示の３次元ネットワークは、架橋したホモポリマー、コポリマー、ホモポリマーの混合物、コポリマーの混合物または１種以上のホモポリマーと１種以上のコポリマーとの混合物を含むことができる。本明細書で使用される「ポリマー」なる用語には、ホモポリマーおよび／またはコポリマーの双方が含まれる。本明細書で使用される「コポリマー」なる用語には、２種以上のモノマーを重合させたポリマー（例えば２元ポリマー、３元ポリマー、４元ポリマーなど）が含まれる。コポリマーとしては、交互コポリマー、周期コポリマー、統計コポリマー、ランダムコポリマー、ブロックコポリマー、直鎖状コポリマーおよび分岐コポリマーが挙げられる。本開示の３次元ネットワークは、前述の種のポリマーの任意の組合せを含むことができる。
【００１４】
かかるポリマーを製造するための試薬および方法は、当技術分野において知られている（例えばＲａｖｖｅ，Ａ．，  Ｐｒｉｎｃｉｐｌｅｓ  ｏｆ  Ｐｏｌｙｍｅｒ  Ｃｈｅｍｉｓｔｒｙ，Ｓｐｒｉｎｇｅｒ  Ｓｃｉｅｎｃｅ＋Ｂｕｓｉｎｅｓｓ  Ｍｅｄｉａ，１９９５；Ｃｏｗｉｅ，Ｊ．Ｍ．Ｇ．，Ｐｏｌｙｍｅｒｓ：Ｃｈｅｍｉｓｔｒｙ＆Ｐｈｙｓｉｃｓ  ｏｆ  Ｍｏｄｅｒｎ  Ｍａｔｅｒｉａｌｓ，２ｎｄＥｄｉｔｉｏｎ，Ｃｈａｐｍａｎ＆Ｈａｌｌ，１９９１；Ｃｈａｎｄａ，Ｍ．，Ｉｎｔｒｏｄｕｃｔｉｏｎ  ｔｏ  Ｐｏｌｙｍｅｒ  Ｓｃｉｅｎｃｅ  ａｎｄ  Ｃｈｅｍｉｓｔｒｙ：Ａ  Ｐｒｏｂｌｅｍ−Ｓｏｌｖｉｎｇ  Ａｐｐｒｏａｃｈ，２ｎｄＥｄｉｔｉｏｎ，ＣＲＣ  Ｐｒｅｓｓ，２０１３；Ｎｉｃｈｏｌｓｏｎ，Ｊ．Ｗ．，Ｔｈｅ  Ｃｈｅｍｉｓｔｒｙ  ｏｆ  Ｐｏｌｙｍｅｒｓ，４ｔｈＥｄｉｔｉｏｎ，ＲＳＣ  Ｐｕｂｌｉｓｈｉｎｇ，２０１２参照；これらの各文献の内容全体を、本明細書の一部を構成するものとして援用する）。
【００１５】
好ましいポリマーは、親水性でありかつ／または親水性基を含む。ポリマーは水溶性であってもよい。一実施形態では、ポリマーは、所望の水準の水溶性が提供されるように選択された２種以上のモノマーを重合させたコポリマーである。例えば、コポリマーの製造に使用される荷電モノマーの量を変更することによって、例えば４−ビニルスルホン酸ナトリウムの量を変更することによって、コポリマーの水溶性を調整することができる。
【００１６】
水溶性ポリマーは、架橋すると水膨潤性ゲルまたはヒドロゲルを形成する。ヒドロゲルは、水分子との水素結合によって水溶液を吸収する。ゲルの製造に使用される架橋剤の種類および程度によって、ヒドロゲルの総吸収性および膨潤能力を調整することができる。架橋密度が低いポリマーは一般に架橋密度が高いポリマーよりも吸収能力が高く、より高度に膨潤するが、架橋密度が高いポリマーの方がゲル強度が高く、中程度の圧力下でもネットワーク形状を維持することができる。
【００１７】
ヒドロゲルの吸水能力は、水溶液のイオン濃度の一因子である。特定の実施形態では、本開示のヒドロゲルは、脱イオン蒸留水中では自重の５０倍まで（自己体積の５〜５０倍）を吸収することができ、生理食塩水中では自重の３０倍まで（自己体積の４〜３０倍）を吸収することができる。生理食塩水中での吸収性の低下は、ポリマーが水分子と結合する能力を妨げる原子価カチオンが存在することに起因する。
【００１８】
本開示の３次元ネットワークは、１種、２種または３種以上のモノマーを重合させたコポリマーを含むことができ、ここで、１種、２種または３種以上のモノマーは、アクリレート基（例えばアクリレート基、メタクリレート基、メチルメタクリレート基、ヒドロキシエチルメタクリレート基、エチルアクリレート基、２−フェニルアクリレート基）、アクリルアミド基（例えばアクリルアミド基、メタクリルアミド基、ジメチルアクリルアミド基、エチルアクリルアミド基）、イタコネート基（例えばイタコネート基、４−メチルイタコネート基、ジメチルイタコネート基）およびスチレン基（例えばスチレン基、４−メチルスチレン基、４−エトキシスチレン基）から独立して選択された重合性基を含む。好ましい重合性基は、アクリレート基、メタクリレート基、エタクリレート基、２−フェニルアクリレート基、アクリルアミド基、メタクリルアミド基、イタコネート基およびスチレン基である。いくつかの実施形態において、コポリマーの製造に使用されるモノマーのうちの１種、例えば４−ビニルベンゼンスルホン酸ナトリウムは、電荷を有する。
【００１９】
本開示のネットワークの製造に使用されるポリマーは、１分子あたり少なくとも１つ、少なくとも２つまたは３つ以上の架橋基を含むことができる。架橋基とは、ネットワークの各ポリマー分子同士を共有結合させるとともに、適宜これらの各ポリマー分子をプローブおよび／または基材に共有結合させる基である。２種以上のモノマー（例えば前段落に記載したものから独立して選択される重合性基を有するモノマー）であって、そのうち少なくとも１つは架橋剤を含むものを重合させたコポリマーが、本開示の３次元ネットワークの製造に適している。例示的な架橋剤については、第５．１．２節で説明する。架橋剤を含む好ましいモノマーの１つとして、メタクリロイルオキシベンゾフェノン（ＭＡＢＰ）が挙げられる（図１０参照）。
【００２０】
好ましい一実施形態では、コポリマーは、架橋剤を含む２元ポリマーまたは３元ポリマーである。特に好ましい一実施形態では、コポリマーは、ジメチルアクリルアミドとメタクリロイルオキシベンゾフェノンと４−ビニルベンゼンスルホン酸ナトリウムとのコポリマーである（図１０参照）。
【００２１】
５．１．２．  架橋剤
３次元ネットワークにおける架橋に適した架橋試薬（すなわち架橋剤）としては、紫外光（例えば長波紫外光）、可視光および熱によって活性化されるものが挙げられる。紫外光によって活性化される例示的な架橋剤としては、ベンゾフェノン類、チオキサントン類（例えばチオキサンテン−９−オン、１０−メチルフェノチアジン）およびベンゾインエーテル類（例えばベンゾインメチルエーテル、ベンゾインエチルエーテル）が挙げられる。可視光によって活性化される例示的な架橋剤としては、エチルエオシン、エオシンＹ、ローズベンガル、カンファーキノンおよびエリチロシンが挙げられる。熱によって活性化される例示的な架橋剤としては、４，４’−アゾビス（４−シアノペンタン酸）および２，２−アゾビス［２−（２−イミダゾリン−２−イル）プロパン］二塩酸塩および過酸化ベンゾイルが挙げられる。当技術分野で知られている他の架橋剤を使用することも可能であり、例えば照射時にラジカルまたは他の反応性基を形成し得る架橋剤を使用することも可能である。
【００２２】
５．１．３．  チャネル
本開示の３次元ネットワークは、１本または複数本のチャネルを含む。
【００２３】
本明細書で使用される場合に、「チャネル」とは、ネットワーク内の細長い通路であって、（１）ほぼ一直線であり、かつ（２）ネットワークが含水状態にある場合に、少なくとも５００ｎｍの最小断面と、通路の最小断面の少なくとも５倍、好ましくは少なくとも１０倍の長さとを有するものをいう。例えば、チャネルの長さは、チャネルの最小断面の５〜１５倍、５〜１０倍または１０〜１５倍であることができる。「ほぼ一直線」であるチャネルとは、いずれの方向にも、すなわちＸ方向にもＹ方向にもＺ方向にも、４５度を超える方向変化が生じることなく、核生成点から一方向に延在するチャネルをいう。
【００２４】
「ネットワークの含水状態」とは、ネットワークが吸水に関して平衡状態にあること、すなわち、ネットワークが、水溶液中で自身が放出するのと同量の水を吸収することを意味する。
【００２５】
チャネルによって、ネットワークの内部への到達が可能となる。チャネルは比較的大きなチャネル断面を有することができるが、ネットワークのメッシュサイズがチャネル断面よりもかなり小さくなり得るため、ネットワークは機械的な安定性を保つことができる。チャネルによって、いわばハイウェイを形成することができ、このハイウェイを通って検体がネットワークの内部に迅速に進入することができる。チャネル内で拡散および／または対流によって検体の輸送を行うことができる。
【００２６】
チャネルは、ネットワークの表面または表面近傍からネットワークの内部へと延在することができる。例えば、１本または複数本のチャネルが、ネットワークの表面から１０ミクロン未満、９ミクロン未満、８ミクロン未満、７ミクロン未満、６ミクロン未満、５ミクロン未満、４ミクロン未満、３ミクロン未満、２ミクロン未満、１ミクロン未満のある１つの地点から内部へと延在してもよいし、ネットワークの表面上のある１つの地点から内部へと延在してもよい。ネットワークは、複数本（例えば２〜１００本、２〜５０本、２〜２５本、２〜１０本、１０〜５０本、１０〜２５本または２５〜５０本）のチャネルを含むことができ、これらのチャネルがそれぞれ、ネットワークの表面または表面近傍からネットワークの内部へと延在することができる。好ましい一実施形態では、ネットワークは、１０本、２０本、３０本、４０本もしくは５０本のチャネル、または前述の値のうちのいずれか２つの値の間の範囲にある多数本のチャネル（例えば１０〜５０本、２０〜４０本、３０〜５０本、１０〜２０本、２０〜３０本、３０〜４０本または４０〜５０本のチャネル）を含む。特定の好ましい一実施形態では、ネットワークは１０〜５０本のチャネルを含む。
【００２７】
いくつかの実施形態において、少なくとも１本のチャネルの長さは、ネットワークの最大寸法の１０％〜１００％、１０％〜９０％、１０％〜８０％、１０％〜７０％、１０％〜６０％、１０％〜５０％、１０％〜４０％、１０％〜３０％、１０％〜１５％、１０％〜２０％、１０％〜２５％、１０％〜３０％、１５％〜２０％、１５％〜２５％、１５％〜３０％、２０％〜２５％または２５％〜３０％である。好ましい実施形態では、少なくとも１本のチャネルの長さは、ネットワークの最大寸法の約１０％、約２０％、約３０％、約４０％または約５０％であり、いくつかの実施形態において、前述の実施形態のいずれかの対の間の範囲にある長さ（例えばネットワークの最大寸法の１０％〜５０％、１０％〜３０％、３０％〜５０％、１０％〜２０％、２０％〜３０％、３０％〜４０％または４０％〜５０％）を有する。特定の好ましい一実施形態では、この長さは、ネットワークの最大寸法の１０％〜５０％である。
【００２８】
いくつかの実施形態において、ネットワークは少なくとも１本のチャネルを含み、これらのチャネルは、メッシュサイズの少なくとも５倍、少なくとも１０倍、少なくとも１５倍または少なくとも２０倍の（例えば、ネットワークのメッシュサイズの５〜１０倍、５〜１５倍、５〜２０倍、５〜２５倍、５〜３０倍、１０〜１５倍、１０〜２０倍、１０〜２５倍、１０〜３０倍、１０〜１５倍、１０〜２０倍、１０〜２５倍、１０〜３０倍、１５〜２０倍、１５〜２５倍、１５〜３０倍、２０〜２５倍、２０〜３０倍または２５〜３０倍の）最小断面を有する。好ましい一実施形態では、ネットワークは、メッシュサイズの１０〜３０倍の最小断面を有するチャネルを少なくとも１本含む。これにより、ポリマーネットワークの高い安定性が保証されるとともに、サンプル中の望ましくない比較的大きな分子または構成要素によるネットワークの浸透および結合を防ぐこともできる。
【００２９】
ネットワークは、（ネットワークの含水状態で測定した場合に）例えば５〜７５ｎｍ（例えば１０〜２０ｎｍ、１０〜３０ｎｍ、１０〜４０ｎｍ、１０〜５０ｎｍ、２０〜３０ｎｍ、２０〜４０ｎｍ、２０〜５０ｎｍ、３０〜４０ｎｍ、３０〜５０ｎｍまたは４０〜５０ｎｍ）のメッシュサイズを有することができる。
【００３０】
本開示のネットワークは、複数本（例えば２〜１００本、２〜５０本、２〜２５本、２〜１０本、１０〜５０本、１０〜２５本または２５〜５０本）のチャネルを含むことができ、各チャネルは、本節に記載した特徴のうち１つまたは複数を独立して有する。いくつかの実施形態において、大部分のチャネルが、本節に記載した１つまたは複数の特徴を有する。特定の好ましい一実施形態では、ネットワークは、本節に記載した特徴のうち１つまたは複数をそれぞれ有する１０〜５０本のチャネルを含む。
【００３１】
好ましい３次元ネットワークは複数本のチャネルを含み、これらのチャネルは、ネットワークの内部に位置するある１つの地点で収束しており、かつネットワークの表面から出発して内部に向かって各チャネル間の横方向の間隔が減少するように配置されている。いくつかの実施形態において、ネットワークの内部に位置するある１つの地点からほぼ半径方向に複数本のチャネルが延在する。いくつかの実施形態において、３次元ネットワークは、複数本のチャネルを１まとまりとしたものを複数個分（例えば、複数本のチャネルを１まとまりとしたものを２、３、４、５、６、７、８、９または１０個分）含み、複数本を１まとまりとした各まとまりは、ネットワークの内部の異なる地点で収束する。特定の態様では、複数本（または複数本を１まとまりとした各まとまり）が、それらの収束点で接続している。
【００３２】
ネットワーク内にチャネルが存在することを、以下の手順で確認することができる：
ネットワークを、室温で水性液体と例えばボウル内で接触させる。この液体は、ネットワークのメッシュサイズよりも大きくかつチャネルの最小断面よりも小さい複数のナノ粒子を含む。したがって、ナノ粒子はチャネルに進入し、チャネルに沿って拡散することができる。理論に拘束されるものではないが、これは、チャネル内の液体を介したブラウン分子運動および／または対流によって起こり得ると考えられる。こうしたナノ粒子は、量子ドットとして知られている。こうしたナノ粒子は、例えば約１０ナノメートルの直径を有することができる。
【００３３】
インキュベーション期間は、液体中のネットワークが完全に含水状態となるように、つまりネットワークが概して自身が放出するのと同量の水を取り込むように選択される。インキュベーション期間を、例えば１時間とすることができる。インキュベーション中にネットワークおよび／または液体を動かすことによって、例えばネットワークおよび／または液体を好ましくは超音波で振動させることによって、チャネルへのナノ粒子の浸透を促進させることができる。
【００３４】
インキュベーションの完了後、例えばボウルから液体を排出するか、またはボウルからネットワークを取り出すことによって、液体をネットワークから分離する。
【００３５】
次に、この含水させたネットワークを、例えば液体窒素によって凍結させる。その後、この凍結したネットワークを、互いに平行な切断面に沿ってクライオミクロトームを用いて切断して、薄いスライスにすることができる。切断面は、チャネルの長手方向の延在部に対して横方向に位置し、チャネルを貫通する。この切断を、液体窒素で冷却したダイヤモンドブレードを用いて行うことが好ましい。スライスの厚さを、例えば約１００ｎｍまたは２００ｎｍとすることができる。
【００３６】
顕微鏡を用いて、凍結したネットワークを切断して得られたディスク内に配置されているナノ粒子を探索する。これらのナノ粒子は、必要に応じて蛍光性であってかつ光学的なハイライトが可能であってもよく、それによって該ナノ粒子をネットワークとより良好に区別することができる。これらのナノ粒子の探索を、画像処理方法により適切なソフトウェアを用いて行うことができる。これらのディスクの検査には、蛍光光学系を備えた共焦点レーザー走査型顕微鏡または電子顕微鏡を使用することが好ましい。
【００３７】
このようにして得られたナノ粒子の幾何学的および／または位置情報を用いて、コンピュータによりネットワーク内のナノ粒子の分布の３次元幾何モデルを作成することができる。その後、このモデルを使用して以下のことを判定することができ、すなわち、ネットワーク内のナノ粒子の配置に、ほぼ一直線の領域が少なくとも１つ含まれており、その領域の断面がいずれの箇所でも５００ｎｍ未満ではなく、かつその領域の長さがその最小断面の少なくとも５倍に相当するか否かを判定することができる。この条件が満たされれば、ネットワークは少なくとも１本のチャネルを含むと判定される。
【００３８】
あるいはナノ粒子の３次元分布を、マイクロ３ＤＸ線コンピュータ断層撮影法によってネットワーク内で調べることもできる。
【００３９】
５．１．４．  プローブ
本開示のネットワークに固定化されるプローブは、生体分子であってもよいし生体分子と結合する分子であってもよく、例えば相補的結合パートナーの特異的相互作用系のパートナー（受容体／リガンド）であってもよい。例えば、プローブは、核酸およびその誘導体（例えばＲＮＡ、ＤＮＡ、ロックト核酸（ＬＮＡ）およびペプチド核酸（ＰＮＡ））、タンパク質、ペプチド、ポリペプチドおよびそれらの誘導体（例えばグルコサミン、抗体、抗体フラグメントおよび酵素）、脂質類（例えばリン脂質類、脂肪酸類、例えばアラキドン酸、モノグリセリド、ジグリセリドおよびトリグリセリド）、炭水化物類、酵素阻害剤、酵素基質、抗原およびエピトープを含むことができる。プローブはまた、より大きな複合構造体、例えばリポソーム、膜および膜フラグメント、細胞、細胞溶解物、細胞フラグメント、胞子および微生物を含むことができる。
【００４０】
相補的結合パートナーの特異的相互作用系は、例えば核酸と相補的核酸との相互作用、ＰＮＡと核酸との相互作用、または酵素／基質、受容体／リガンド、レクチン／糖、抗体／抗原、アビジン／ビオチンもしくはストレプトアビジン／ビオチンの相互作用に基づくことができる。
【００４１】
核酸プローブは、ＤＮＡまたはＲＮＡであってよく、例えばオリゴヌクレオチドまたはアプタマー、ＬＮＡ、ＰＮＡまたは５’末端にメタクリル基を含むＤＮＡ（５’Ａｃｒｙｄｉｔｅ（登録商標））であってよい。オリゴヌクレオチドプローブは、例えば１２〜３０、１４〜３０、１４〜２５、１４〜２０、１５〜３０、１５〜２５、１５〜２０、１６〜３０、１６〜２５、１６〜２０、１５〜４０、１５〜４５、１５〜５０、１５〜６０、２０〜５５、１８〜６０、２０〜５０、３０〜９０、２０〜１００、２０〜６０、４０〜８０、４０〜１００、２０〜１２０、２０〜４０、４０〜６０、６０〜８０、８０〜１００、１００〜１２０または１２〜１５０のヌクレオチド長であることができる。好ましい実施形態では、オリゴヌクレオチドプローブは、１５〜６０のヌクレオチド長である。
【００４２】
核酸プローブを使用する場合には、プローブのすべてが標的配列と相補的であってもよいし、プローブの一部のみが標的配列と相補的であってもよい。標的配列と相補的なプローブ部分は、好ましくは少なくとも１２のヌクレオチド長であり、より好ましくは少なくとも１５、少なくとも１８または少なくとも２０のヌクレオチド長である。長さが４０または５０のヌクレオチドより長い核酸プローブの場合には、標的配列と相補的なプローブ部分は、少なくとも２５、少なくとも３０または少なくとも３５のヌクレオチド長であることができる。
【００４３】
抗体は、例えばポリクローナル抗体、モノクローナル抗体もしくはキメラ抗体、またはそれらの抗原結合フラグメント（すなわち「抗原結合部分」）、またはそれらの一本鎖、抗体を含む融合タンパク質、および抗原認識部位を含む免疫グロブリン分子の他の任意の改変体であることができ、これらに限定されるものではないが、例えば一本鎖抗体（ｓｃＦｖ）および単一ドメイン抗体（例えばヒト、ラクダ科動物またはサメのドメイン抗体）、マキシボディ、ミニボディ、イントラボディ、ダイアボディ、トリアボディ、テトラボディ、ｖＮＡＲおよびビス−ｓｃＦｖ（例えばＨｏｌｌｉｎｇｅｒ  ａｎｄ  Ｈｕｄｓｏｎ，  ２００５，  Ｎａｔｕｒｅ  Ｂｉｏｔｅｃｈ  ２３：１１２６−１１３６参照）が挙げられる。抗体には、ＩｇＧ、ＩｇＡもしくはＩｇＭ（またはそれらのサブクラス）などの任意のクラスの抗体が含まれ、抗体はいずれかの特定のクラスである必要はない。その重鎖の定常ドメインの抗体アミノ酸配列に応じて、免疫グロブリンは様々なクラスに分類され得る。免疫グロブリンには、ＩｇＡ、ＩｇＤ、ＩｇＥ、ＩｇＧおよびＩｇＭなる５つの主要なクラスが存在し、これらのいくつかをさらに、例えばＩｇＧ１、ＩｇＧ２、ＩｇＧ３、ＩｇＧ４、ＩｇＡ１およびＩｇＡ２といったサブクラス（アイソタイプ）に分けることができる。「抗体」には、前述の各抗体／免疫グロブリン型がすべて包含される。
【００４４】
本開示の３次元ネットワークは、プローブを１種または２種以上（例えば２、３、４または５種以上）含むことができる。３次元ネットワークは、同一標的に対して２種以上のプローブ（例えば同一標的の異なるエピトープに結合する複数の抗体）を含むことができ、かつ／または複数の標的に結合するプローブを含むことができる。
【００４５】
ネットワークは、標識した（例えば蛍光標識した）対照プローブ分子を含むことができ、この分子を、例えばネットワーク内に存在するプローブの量の測定に使用することができる。
【００４６】
プローブは、ネットワーク全体に（例えばネットワークの表面および内部に）分布していてよい。好ましくは、少なくとも１個のプローブは、ネットワークの表面から離れており、かつ少なくとも１本のチャネルに隣接している。その場合、そのように配置されたプローブは、チャネルを通って検体分子または検体構成要素に直接到達することができる。いくつかの実施形態において、プローブの大部分がネットワークの内部に位置する。
【００４７】
１個または複数個のプローブを、共有結合によりネットワークに固定化してもよいし、共有結合によらずにネットワークに固定化してもよい。例えば、プローブを架橋ポリマーと架橋させてもよいし、プローブを共有結合によらずに（例えばネットワークに共有結合した分子に結合させることによって）ネットワークに結合させてもよい。好ましい一実施形態では、１個または複数個のプローブを架橋ポリマーと架橋させる。いくつかの実施形態において、プローブの大部分をネットワークの内部に共有結合させる（例えばその結果、プローブの少なくとも一部がチャネルに隣接する）。
【００４８】
理論に拘束されるものではないが、本発明者らは、第５．３節に記載した塩結晶（特にリン酸塩結晶）の存在下での３次元ネットワークの製造方法によって、プローブ分子（特に核酸プローブ分子）と塩結晶との静電相互作用に起因して、ポリマーとチャネルとの界面またはその近傍でプローブ分子の濃度が比較的高くなるものと考えている。したがって本発明のいくつかの実施形態において、本開示は、本開示によるネットワークであって、チャネルに隣接していないポリマー領域の内部に比べて、ポリマーとチャネルとの界面においてプローブがより高密度であるネットワークを提供する。様々な実施形態において、ポリマーとチャネルとの界面では、チャネルに隣接していないポリマー領域内に比べて、プローブの密度が少なくとも１０％、少なくとも２０％、少なくとも３０％、少なくとも４０％または少なくとも５０％高い。
【００４９】
ネットワーク内のプローブ分子の密度を、以下の手順で確認することができる：
ネットワークを、室温で水性液体と例えばボウル内で接触させる。この液体は、ネットワーク内のプローブ分子と相互作用する部分に結合した複数のナノ粒子を含み、例えばプローブ分子をビオチン化した場合には、ストレプトアビジンに結合した複数のナノ粒子を含む。ナノ粒子をポリマー全体に分配できるようにするため、ナノ粒子のサイズは、ネットワークのメッシュサイズよりも小さくかつチャネルの最小断面よりも小さい。適切なナノ粒子は、直径２〜５ナノメートルの量子ドットである。
【００５０】
インキュベーション期間は、液体中のネットワークが完全に含水状態となるように、つまりネットワークが概して自身が放出するのと同量の水を取り込むように選択される。インキュベーション期間を、例えば１時間とすることができる。インキュベーション中にネットワークおよび／または液体を動かすことによって、例えばネットワークおよび／または液体を好ましくは超音波で振動させることによって、ネットワークへのナノ粒子の浸透を促進させることができる。
【００５１】
インキュベーションの完了後、例えばボウルから液体を排出するか、またはボウルからネットワークを取り出すことによって、液体をネットワークから分離する。
【００５２】
次に、この含水させたネットワークを、例えば液体窒素によって凍結させる。その後、この凍結したネットワークを、互いに平行な切断面に沿ってクライオミクロトームを用いて切断して、薄いスライスにすることができる。切断面は、チャネルの長手方向の延在部に対して横方向に位置し、チャネルを貫通する。この切断を、液体窒素で冷却したダイヤモンドブレードを用いて行うことが好ましい。スライスの厚さを、例えば約１００ｎｍまたは２００ｎｍとすることができる。
【００５３】
顕微鏡を用いて、凍結したネットワークを切断して得られたディスク内に配置されているナノ粒子を探索する。これらのナノ粒子は、必要に応じて蛍光性であってかつ光学的なハイライトが可能であってもよく、それによって該ナノ粒子をネットワークとより良好に区別することができる。これらのナノ粒子の探索を、画像処理方法により適切なソフトウェアを用いて行うことができる。これらのディスクの検査には、蛍光光学系を備えた共焦点レーザー走査型顕微鏡または電子顕微鏡を使用することが好ましい。
【００５４】
このようにして得られたナノ粒子の幾何学的および／または位置情報を用いて、コンピュータによりネットワーク内のナノ粒子の分布の３次元幾何モデルを作成することができる。次いで、このモデルを使用して、チャネル部位の近傍でのプローブ分子の密度が比較的高いことがナノ粒子の分布に反映されているか否かを判定することができる。
【００５５】
５．２．  アレイ
本開示の３次元ネットワークを基材に配置する（例えば堆積させる）ことができ、好ましくは基材に（例えばネットワークと基材との共有結合架橋により）固定化する。複数個のネットワークを基材に固定化することで、例えばバイオチップとして有用なアレイを形成させることができる。
【００５６】
適切な基材としては、有機ポリマー、例えばシクロオレフィンコポリマー（ＣＯＣ）、ポリスチレン、ポリエチレン、ポリプロピレンおよびポリメチルメタクリレート（ＰＭＭＡ、Ｐｌｅｘｉｇｌａｓ（登録商標））が挙げられる。
【００５７】
Ｔｉｃｏｎａは、適切なＣＯＣの一例をＴｏｐａｓ（登録商標）なる商品名で販売している。基材として無機物質（例えば金属、ガラス）を使用してもよい。こうした基材を有機分子で被覆することで、ネットワークと基材表面との間での架橋が可能となる。例えば、無機表面を自己組織化単分子膜（ＳＡＭ）で被覆することができる。ＳＡＭ自体は完全に非反応性であるため、ＳＡＭは、例えば純粋なアルキルシランを含むかまたはそれからなることができる。フリーラジカルプロセス中に有機分子と安定的に結合し得るものであれば、他の基材も３次元ネットワークとの架橋に適している（例えば有機ホウ素化合物）。
【００５８】
基材は、剛性を示すものであってもよいし、可とう性を示すものであってもよい。いくつかの実施形態において、基材は、プレート（例えば矩形プレート、正方形プレート、円形ディスクなど）の形状をとる。例えば、基材はマイクロウェルプレートを含むことができ、３次元ネットワークをこのプレートのウェル内に配置することができる。
【００５９】
個々のネットワークを、基材の表面上の別々の各スポットに、例えば複数の列および行を含むマトリクス状に配置することができる。図１１に示す実施形態では、ネットワークは、６列×６行で配置された３６個のスポットに配置されている。様々な数の行および列を有するアレイが企図され、それらのそれぞれの数を独立して選択することができる（例えば２〜６４列および２〜６４行）。個々のネットワークを配置することができるスポット格子を形成するために、（例えば図１２に示すように）各列は距離Ｘだけ離れていてよく、各行は距離Ｙだけ離れていてよい。この格子のスポットに配置された各ネットワークが脱水状態でも含水状態でも互いに接触することのないように、ＸおよびＹを選択することができる。寸法Ｘと寸法Ｙとは、同一であっても異なっていてもよい。いくつかの実施形態において、ＸとＹとは同一である。いくつかの実施形態において、ＸとＹとは異なる。いくつかの実施形態において、ＸおよびＹは、独立して、少なくとも約５００μｍ（例えば５００μｍ〜５ｍｍ、５００μｍ〜４ｍｍ、５００μｍ〜３ｍｍ、５００μｍ〜２ｍｍまたは５００μｍ〜１ｍｍ）の距離から選択される。いくつかの実施形態において、ＸおよびＹはともに約５００μｍである。他の実施形態では、ＸおよびＹはともに５００μｍである。
【００６０】
いくつかの実施形態において、（例えば図１３に示すように）基材は帯状である。ネットワークを、帯状の有機表面の長手方向に延在する単一の行として配置してもよいし、帯状の表面の長手方向に延在する複数の行として配置してもよい。このような帯状のアレイの行および列は、上述の格子寸法ＸおよびＹを有することができる。
【００６１】
個々のネットワークはそれぞれ、円形またはほぼ円形のアレイ表面領域を覆うことができる。典型的には、個々のネットワークによって覆われるアレイの表面上領域の直径（すなわちスポット直径）は、８０μｍ〜１０００μｍである。様々な実施形態において、スポット直径は、８０μｍ、１００μｍ、１２０μｍ、１４０μｍ、１６０μｍ、１８０μｍ、２００μｍ、３００μｍ、４００μｍ、５００μｍ、６００μｍ、７００μｍ、８００μｍ、９００μｍもしくは１０００μｍであるか、または前述の実施形態のうちのいずれか２つを境界とする範囲から選択され、例えば８０μｍ〜２００μｍ、１００μｍ〜１２０μｍ、１２０μｍ〜１４０μｍ、１２０μｍ〜１８０μｍ、１４０μｍ〜１６０μｍ、１６０μｍ〜１８０μｍ、１８０μｍ〜２００μｍ、１２０μｍ〜２００μｍ、１００μｍ〜４００μｍ、１６０μｍ〜６００μｍもしくは１２０μｍ〜７００μｍなどとすることができる。好ましい一実施形態では、この直径は、１００μｍ〜２００μｍまたはその部分範囲にある。
【００６２】
本開示のアレイは、典型的には少なくとも８個の個々の３次元ネットワークを有する。特定の態様では、アレイは、少なくとも１６個、少なくとも２４個、少なくとも４８個、少なくとも９６個、少なくとも１２８個、少なくとも２５６個、少なくとも５１２個または少なくとも１０２４個の個々の３次元ネットワークを有する。いくつかの実施形態において、本開示のアレイは、２４個、４８個、９６個、１２８個、２５６個、５１２個、１０２４個、２０４８個、４０９６個もしくは８１９２個の個々のネットワークを有するか、または前述の実施形態のうちのいずれか２つを境界とする範囲から選択される個数の３次元ネットワークを有し、例えば８〜１２８個、８〜５１２個、２４〜８１９２個、２４〜４０９６個、４８〜２０４８個、９６〜５１２個、１２８〜１０２４個、２４〜１０２４個、４８〜５１２個、９６〜１０２４個または１２８〜５１２個などの３次元ネットワークを有する。好ましい一実施形態では、アレイ上の３次元ネットワークの個数は、８〜１０２４の範囲にある。特に好ましい一実施形態では、アレイ上の３次元ネットワークの個数は、２５〜４００の範囲にある。
【００６３】
本開示のアレイを含む個々のネットワークは、同一のプローブを有することも、異なるプローブを有することもできる（例えば、各ネットワークが固有のプローブセットを有することも可能であるし、複数個のネットワークが同一のプローブセットを有し、他のネットワークが１つまたは複数の異なるプローブセットを有することも可能であり、またすべてのネットワークが同一のプローブセットを有することも可能である）。例えば、マトリクスの同一の行に配置されたネットワークが同一のプローブを含み、マトリクスの異なる行に配置されたネットワークが異なるプローブを有することが可能である。
【００６４】
典型的には、アレイ上の個々のネットワークは、スポット直径および／またはネットワーク体積が互いに２０％以下、１５％以下、１０％以下または５％以下だけ異なる。
【００６５】
いくつかの実施形態において、アレイは、個々のネットワーク（例えばアレイ上のスポット）を１個または複数個含み、該ネットワークは、対照オリゴヌクレオチドまたは対照プローブ分子を１個または複数個有する。（アレイを空間的に配置するための）空間的対照として使用するために、および／または例えば本開示のアレイを洗浄して再使用する（すなわち「再使用可能な対照」として使用する）場合にネットワークに結合したプローブ分子を定量するために、この対照オリゴヌクレオチドに例えば蛍光標識などの標識を行うことができる。この空間的対照プローブおよび再使用可能な対照プローブ（これらは、同一のプローブであってもよいし、異なるプローブであってもよい）を、第７．２節では「着陸灯」と呼び、同一のプローブを２つの目的で使用する。
【００６６】
アレイ上の同一のスポットまたはアレイ上の異なるスポットはさらに、既知の標的と相補的な未標識プローブを含むことができる。ハイブリダイゼーションアッセイで使用する場合、未標識プローブの標識済み標的へのハイブリダイゼーションのシグナル強度を求めることによって、ハイブリダイゼーション反応の効率を求めることができる。個々のネットワーク（すなわちアレイ上のスポット）を、再使用可能なおよび／または空間的対照としてもハイブリダイゼーション対照としても用いる場合には、再使用可能な対照プローブまたは空間的対照プローブの蛍光部分と異なる蛍光部分を使用することにより、標的分子を標識することができる。
【００６７】
いくつかの実施形態において、本開示のアレイは、少なくとも５回、少なくとも１０回、少なくとも２０回、少なくとも３０回、少なくとも４０回または少なくとも５０回（例えば５〜２０回、５〜３０回、１０〜５０回、１０〜２０回、１０〜３０回、２０〜４０回または４０〜５０回）再使用可能であり、これには、好ましくは該アレイを１０〜５０回再使用することが含まれる。アレイを、変性条件（例えば低濃度の塩および高温）下で塩溶液で洗浄することができる。例えば、アレイを、使用の間に８０〜９０℃で１〜１０ｍＭのリン酸緩衝液で洗浄することができる。洗浄の温度を、標的：プローブハイブリッドの長さ（Ｔｍ）に基づいて選択することができる。
【００６８】
アレイの完全性は、「再使用可能な対照」プローブによって決まり得る。再使用可能な対照プローブを、蛍光標識することができ、また蛍光標識した相補的核酸へのハイブリダイゼーションによって検出することもできる。蛍光標識した再使用可能な対照プローブの蛍光標識を、核酸の完全性が損なわれない限り励起の繰返しによって漂白することができ、そのような場合、さらなる再使用はいずれも、対照としての蛍光標識した相補的核酸へのハイブリダイゼーションの検出を含むことができる。典型的には、本発明のアレイは、少なくとも６ヶ月間安定である。
【００６９】
様々な態様において、蛍光標識した再使用可能な対照プローブは、５回、１０回、２０回、３０回、４０回または５０回の使用後に、その初期蛍光シグナル強度の少なくとも９９％、少なくとも９５％、少なくとも９０％、少なくとも８０％、少なくとも７０％、少なくとも６０％または少なくとも５０％を保っている。好ましくは、再使用可能な対照プローブは、５回または１０回の使用後にその蛍光シグナル強度の少なくとも７５％を保っている。再使用可能な対照プローブが例えば２０回、３０回、４０回または５０回の再使用後にその蛍光シグナル強度の少なくとも５０％を保っている限り、アレイを再使用し続けることができる。対照プローブの蛍光シグナル強度を、再使用ごとに、２回の再使用につき１回の割合で、３回の再使用につき１回の割合で、４回の再使用につき１回の割合で、５回の再使用につき１回の割合で、６回の再使用につき１回の割合で、７回の再使用につき１回の割合で、８回の再使用につき１回の割合で、９回の再使用につき１回の割合で、１０回の再使用につき１回の割合で、または上記の組合せで試験することができる。例えば、シグナル強度を最初に５回または１０回の再使用の間で周期的に試験し、所定の回数（例えば５回、１０回、２０回、３０回、４０回または５０回）使用した後は、この強度を各再使用後に試験するというように、再使用の回数とともに試験の頻度を高めることができる。いくつかの実施形態において、試験の頻度は、平均して１回、１．５回、２回、２．５回、３回、４回、５回または１０回の使用につき１回であるか、または平均して前述の値のうちのいずれかの２つの間の範囲内にあり、例えば１〜２回の使用につき１回、１〜１．５回の使用につき１回、１〜３回の使用につき１回または１．５〜３回の使用につき１回である。
【００７０】
「空間的対照」、「再使用可能な対照」および「ハイブリダイゼーション対照」なる表記は、便宜上および参照の目的で含まれたものであって、「空間的対照」、「再使用可能な対照」および「ハイブリダイゼーション対照」と称されるプローブ自体の使用の要求を含意することを意図しているわけではない。
【００７１】
５．３．  ３次元ポリマーネットワークの製造方法
一態様では、３次元ポリマーネットワークを製造するための本開示の方法は、
（ａ）  塩水溶液と、ポリマーと、架橋剤とを含むとともに適宜プローブを１個または複数個含む混合物を、塩結晶形成条件に曝露させるステップと、
（ｂ）  前記混合物を架橋条件に曝露させて前記ポリマーを架橋させることにより、架橋ポリマーネットワークを形成させるステップと、
（ｃ）  前記架橋ポリマーネットワークを溶媒と接触させることにより前記塩結晶を溶解させて、１本または複数本のチャネルを形成させるステップと
を含む。
【００７２】
本方法はさらに、塩水溶液と、ポリマーと、架橋剤と、適宜１個または複数個のプローブとを合することによって混合物を形成するステップを含むことができ、かつ／またはさらに、混合物を塩形成条件に曝露させる前に混合物を基材（例えば第５．２節に記載の基材）に施与するステップを含むことができる。使用するポリマーが、予め結合した架橋剤を有する場合（例えば、架橋剤を含むモノマーを重合させたコポリマーを使用する場合）、混合物を形成させるステップは、塩水溶液と、ポリマーと、適宜１個または複数個のプローブとを合することを含むことができる。
【００７３】
塩結晶の溶解によって形成されたチャネルは、第５．１．３節に記載の特徴のうち１つまたは複数を有することができる。
【００７４】
混合物を塩形成条件に曝露させる前に、混合物を基材に施与することができ、これを例えば、混合物を基材表面に（例えば該表面上の１０２４個の部位に）吹き付けることによって行うことができる。混合物を、例えば、ＤＮＡチップスポッターまたはインクジェットプリンタを用いて表面に施与することができる。好ましい一実施形態では、インクジェットプリンタを用いて混合物を吹き付ける。これにより、混合物を基材上の多数のスポットに簡便かつ迅速に施与することが可能になる。各スポットを、例えばいくつかの行および／または列のマトリクスの形態で配置することができる。好ましくは、印刷時の混合物中の塩含有量は、該混合物がプリンタのプリントヘッド内で結晶化することのないように、溶解限界未満とする。個々のスポットで施与される混合物の体積は、例えば１００ｐｌ、２００ｐｌ、３００ｐｌ、４００ｐｌ、５００ｐｌ、７５０ｐｌ、１ｎｌ、２ｎｌ、３ｎｌ、４ｎｌまたは５ｎｌであることができ、また前述の値のうちのいずれか２つを境界とする範囲から選択されてもよい（例えば１００ｐｌ〜５ｎｌ、１００ｐｌ〜１ｎｌ、３００ｐｌ〜１ｎｌ、２００ｐｌ〜７５０ｎｌ、１００ｐｌ〜５００ｐｌ、２００ｐｌ〜２ｎｌ、５００ｐｌ〜２ｎｌ、１ｎｌ〜２ｎｌなど）。好ましい一実施形態では、スポット体積は２００ｐｌ〜４ｎｌである。
【００７５】
個々のスポットの直径は、混合物の組成、施与される混合物の体積および基材の表面化学に依存する。スポット直径は、典型的には８０μｍ〜１０００μｍの範囲にあり、前述のパラメータを変えることによってこうしたスポット直径を得ることができる。様々な実施形態において、スポット直径は、８０μｍ、１００μｍ、１２０μｍ、１４０μｍ、１６０μｍ、１８０μｍ、２００μｍ、３００μｍ、４００μｍ、５００μｍ、６００μｍ、７００μｍ、８００μｍ、９００μｍもしくは１０００μｍであるか、または前述の実施形態のうちのいずれか２つを境界とする範囲から選択され、例えば８０μｍ〜２００μｍ、１００μｍ〜１２０μｍ、１２０μｍ〜１４０μｍ、１２０μｍ〜１８０μｍ、１４０μｍ〜１６０μｍ、１６０μｍ〜１８０μｍ、１８０μｍ〜２００μｍ、１２０μｍ〜２００μｍ、１００μｍ〜４００μｍ、１６０μｍ〜６００μｍもしくは１２０μｍ〜７００μｍなどから選択される。好ましい一実施形態では、直径は、１００μｍ〜２００μｍまたはその部分範囲にある。
【００７６】
本開示の方法で使用することができる適切なポリマー、架橋剤およびプローブについては、それぞれ第５．１．１節、第５．１．２節および第５．１．４節で説明する。いくつかの実施形態において、本方法で使用されるポリマーは、ポリマー１分子あたり少なくとも１つの架橋基を有する。好ましい一実施形態では、ポリマーは、１分子あたり少なくとも２つの架橋基を有する。特に好ましい一実施形態では、ポリマーは、１分子あたり少なくとも２つの光反応性架橋基を有する。これらの実施形態では、別個のポリマーや架橋分子は不要である。
【００７７】
混合物に含めることができる適切な塩については、第５．３．１節で説明する。適切な塩形成条件については、第５．３．２節で説明する。適切な架橋条件については、第５．３．３節で説明する。塩結晶の溶解に適した溶媒については、第５．３．４節で説明する。
【００７８】
５．３．１．  塩
塩を、該塩が１個または複数個のプローブと適合するように選択することができる。理想的には、塩は、以下の特性のうち１つまたは複数を有する：（ｉ）塩は、プローブに対して毒性を示さない（例えば、塩はプローブを変性させない）、（ｉｉ）塩は、プローブと化学的に反応しない、（ｉｉｉ）塩は、プローブの光学的マーキングに適したシアニン色素などの蛍光体を攻撃しない、（ｉｖ）塩は、検体、検出分子および／またはそれらに結合した結合パートナーと反応しない、および／または（ｖ）塩は、針状結晶を形成する。
【００７９】
好ましい一実施形態では、塩溶液は、１価のカチオンを含む。混合物は、リン酸水素二ナトリウムおよび／またはリン酸二水素ナトリウムを含むことができ、これは水溶液中でＮａ＋カチオンおよびリン酸イオンＰＯ４３−を放出する。リン酸ナトリウムは、水に容易に溶解して、無色の結晶を形成する。
【００８０】
特に好ましい一実施形態では、混合物は、リン酸水素二カリウム（Ｋ２ＨＰＯ４）および／またはリン酸二水素カリウム（ＫＨ２ＰＯ４）を含む。これらの塩は優れた水溶解性を示し、したがって混合物中に相応して多数の針状塩結晶を形成することができる。
【００８１】
５．３．２．  塩結晶形成条件
塩結晶形成条件は、混合物中の相対的塩含有量が増加して溶解限度を上回る（このことは、該混合物が塩の過飽和状態にあることを意味する）まで該混合物を脱水または冷却することにより、該混合物中に少なくとも１つの塩結晶、好ましくは針状塩結晶を形成させることを含むことができる。これによって、混合物の体積中に位置する結晶化発生部から該混合物の表面に向かって塩結晶の形成が促進される。
【００８２】
混合物の脱水は、混合物を加熱し、該混合物を真空に曝露させかつ／または該混合物を取り囲む雰囲気の湿度を低下させることによって行うことができる。
【００８３】
混合物の加熱は、（例えば約５０℃〜約７０℃に）加熱された基材または表面に混合物を載置することによって、混合物を載置した基材または表面を（例えば約５０℃〜約７０℃に）加熱することによって、および／または混合物を高温ガス（例えば該混合物の温度よりも高い温度を有する空気、窒素または二酸化炭素）と接触させて該混合物から水を蒸発させることによって行うことができる。高温ガスとの接触は、例えば加熱オーブン内に混合物を配置することによって行うことができる。加熱オーブンへ輸送する際、混合物を湿潤状態に保つことが好ましく、特に７５％超の相対湿度に保つことが好ましい。この結果、混合物を加熱オーブンに輸送する際に塩結晶が制御されない状態で形成されることが阻止される。これによって、加熱オーブン内でより長い針状塩結晶を形成させることが可能になる。熱活性化可能な架橋剤が存在する場合には、混合物を加熱して該架橋剤を活性化させることでポリマーを架橋させることも可能である。
【００８４】
いくつかの実施形態において、混合物の脱水に使用される加熱された基材および／または空気の温度は、該混合物を加熱する前の該混合物の温度よりも２０℃以上高いが、ただし１００℃未満である。
【００８５】
混合物の冷却は、（例えば約５℃〜約１５℃に）冷却された基材または表面に混合物を載置することによって、混合物を載置した基材または表面を（例えば約５℃〜約１５℃に）冷却することによって、および／または混合物を低温ガス（例えば該混合物の温度よりも低い温度を有する空気、窒素または二酸化炭素）と接触させることによって行うことができる。混合物中の塩の溶解限界は温度に依存しており、冷却すると、この溶解限界は、混合物が最終的に塩の過飽和状態となるまで減少する。このことにより、好ましくは針状の１つまたは複数の塩結晶の形成が促進される。いくつかの実施形態において、低温、低湿度のチャンバ（例えば温度０℃〜１０℃、相対湿度＜４０％）内で混合物をインキュベートすることによって混合物を冷却する。
【００８６】
１つまたは複数の塩結晶を形成させる間に、混合物中の温度を、該混合物を取り囲む周囲空気の露点を上回るように保つことが好ましい。こうすることで、周囲空気から凝縮した水で混合物が希釈されて混合物中の相対的塩含有量が低下することが阻止される。
【００８７】
５．３．３．  架橋条件
架橋条件を、使用する架橋剤の種類に基づいて選択することができる。例えば、紫外光によって活性化される架橋剤（例えばベンゾフェノン、チオキサントンまたはベンゾインエーテル）を使用する場合、架橋条件は、紫外（ＵＶ）光への混合物の曝露を含むことができる。いくつかの実施形態において、約２５０ｎｍ〜約３６０ｎｍ（例えば２６０±２０ｎｍまたは３５５±２０ｎｍ）の波長を有するＵＶ光が使用される。比較的低エネルギー／長波長のＵＶ光（例えば２５４ｎｍのＵＶ光と対比して３６０ｎｍのＵＶ光）を使用した場合には、比較的長い曝露時間が必要となり得る。可視光によって活性化される架橋剤（例えばエチルエオシン、エオシンＹ、ローズベンガル、カンファーキノンまたはエリチロシン）を使用する場合、架橋条件は、可視光への混合物の曝露を含むことができる。熱により活性化される架橋剤（例えば４，４’−アゾビス（４−シアノペンタン酸）および２，２−アゾビス［２−（２−イミダゾリン−２−イル）プロパン］二塩酸塩または過酸化ベンゾイル）を使用する場合、架橋条件は、熱への混合物の曝露を含むことができる。
【００８８】
架橋条件の長さおよび強度は、ポリマー分子と他のポリマー分子との架橋、プローブ分子が存在する場合にはポリマー分子と該プローブ分子との架橋、およびポリマー分子と基材分子との架橋、または基材上に有機分子が存在する場合にはポリマー分子と該有機分子との架橋が生じるように選択することができる。プローブを含む混合物の架橋条件の長さおよび強度を、例えばプローブ分子の固定化の堅牢性と固有性とのバランスがとれるように、実験により決定することができる。
【００８９】
５．３．４．  塩結晶の溶解
ポリマーを架橋させた後、ネットワーク内に少なくとも１本のチャネルが形成されて、該チャネルが該ネットワークの表面および／または表面近傍から出発して該ネットワークの内部へと延在するように、１つまたは複数の塩結晶を溶媒に溶解させることができる。好都合なことに、塩結晶が溶媒に溶解した後、「失われた」形態の原理により塩結晶が存在していた箇所に中空の細長いチャネルが生成される。これらのチャネルによって、該チャネルを通って検体がネットワークの内部に浸透し、ネットワークの内部に位置するプローブに特異的に結合することが可能となる。本開示の方法によって生成されたアレイを生体センサとして使用した場合、高い測定精度および高度な測定ダイナミックが可能となる。
【００９０】
１つまたは複数の塩結晶を溶解させるための溶媒は、該溶媒がポリマーに適合し、そしてプローブが存在する場合には該プローブにも適合するように選択することができる（例えば、溶媒がポリマーにもプローブにも溶解することのないように、溶媒を選択することができる）。好ましくは、使用される溶媒は、希釈リン酸緩衝液などの水性緩衝液である。メタノール、エタノール、プロパノールまたはこれらの液体の混合物を緩衝液に加えることで、ネットワークからの未結合ポリマーの除去を促進することができる。
【００９１】
塩結晶を除去した後、ネットワークは、乾燥により崩壊することも、再び含水状態となることもできる。ネットワークを乾燥させることは、プローブ生体分子の輸送および安定化に有利である。
【００９２】
５．３．５．  ３次元ネットワークの使用方法
本開示のネットワークおよびアレイを使用して、サンプル中の、好ましくは液体サンプル中の検体の有無を判定することができる。したがって本開示は、１つまたは複数のサンプル中に検体が存在するか否かを判定する方法であって、
前記検体に結合し得るプローブ分子を含む本開示のネットワークまたはアレイを、前記１つまたは複数のサンプルと接触させることと、
前記プローブ分子への前記検体の結合を検出することにより、前記１つまたは複数のサンプル中に前記検体が存在するか否かを判定することと
を含む方法を提供する。異なる種の検体に結合し得る異なる種のプローブを含むアレイを本方法で使用する場合には、プローブへの異なる種の検体の結合を検出することにより、異なる種の検体の存在を判定することができる。いくつかの実施形態において、本方法はさらに、アレイに結合した１種または複数種の検体を定量するステップを含む。
【００９３】
検体は、例えば、ポリメラーゼ連鎖反応（ＰＣＲ）アンプリコンなどの核酸であってもよい。いくつかの実施形態において、ＰＣＲアンプリコンは、生体サンプルまたは環境サンプル（例えば血液、血清、血漿、組織、細胞、唾液、痰、尿、脳脊髄液、胸膜液、乳汁、涙液、便、汗、精液、全細胞、細胞成分、細胞塗抹標本またはそれらの抽出物もしくは誘導体）から増幅される。いくつかの実施形態において、核酸を標識する（例えば蛍光標識する）。
【００９４】
ネットワークの表面上に配置された検体は、ネットワークの内部でポリマーに共有結合したプローブ（例えば生体分子）に特異的に結合するために、チャネルを通ってこのネットワークの内部に浸透することができる。ネットワークを固定化した本開示のアレイを生体センサとして使用した場合、高い測定精度に加え高度の測定ダイナミックも可能となる。
【００９５】
本開示のネットワークおよびアレイを、バイオセンサとしての使用後に再生させることができ、複数回（例えば５回、少なくとも１０回、少なくとも２０回、少なくとも３０回、少なくとも４０回または少なくとも５０回）使用することができる。プローブ分子がＤＮＡである場合、この再生は、例えば１個または複数個のネットワークを１×リン酸緩衝生理食塩水中で約１０分間かけて８０℃〜９０℃の温度に加熱することによって達成することができる。次いで、このリン酸緩衝生理食塩水を新鮮なリン酸緩衝生理食塩水と交換して、変性したＤＮＡを１個または複数個のネットワークから洗い流すことができる。ネットワークまたはアレイのプローブ分子が抗原である場合には、１個または複数個のネットワークを０．１ＮのＮａＯＨと約１０分間接触させることによって、ネットワークまたはアレイを再生させることができる。次に、０．１ＮのＮａＯＨをリン酸緩衝生理食塩水と交換して、抗原をネットワークから洗い流すことができる。したがって、本開示のネットワークおよびアレイの使用方法のいくつかの実施形態は、１つまたは複数のサンプルと接触させる前に洗浄したネットワークまたはアレイを使用することを含む。
【００９６】
５．４．  本開示のアレイの用途
本発明のアレイによって、サンプル中の核酸の定性的および定量的な存在の経済的な判定が達成されるため、本発明のアレイは、ヒトおよび非ヒト動物における健康および疾患に関連する問題に直接適用される。
【００９７】
これらの用途では、生物学的または環境的供給源から当技術分野で公知のプロトコールにしたがって、標的分子を含む調製物が誘導または抽出される。標的分子は、ウイルス、細菌および真核生物、原核生物、原生生物、植物、真菌ならびにすべての門および綱の動物を含む、いずれの分類学上のクラスの細胞および組織から誘導または抽出されてもよい。動物は、脊椎動物、哺乳動物、霊長類および特にヒトであってよい。血液、血清、血漿、組織、細胞、唾液、痰、尿、脳脊髄液、胸膜液、乳汁、涙液、便、汗、精液、全細胞、細胞成分および細胞塗抹標本が、標的分子の適切な供給源である。
【００９８】
標的分子は、好ましくは上記の供給源のいずれかから（例えばＰＣＲにより）増幅された核酸である。
【００９９】
本発明のアレイは、ヒトまたは非ヒト動物の病原体の検出に有用なプローブを含むことができる。そのようなプローブとしては、細菌、ウイルスもしくは真菌の標的または細菌、ウイルスおよび真菌の標的の任意の組合せと少なくとも部分的に相補的なオリゴヌクレオチドが挙げられる。
【０１００】
本発明のアレイは、被験者の診断、被験者の治療のモニタリングまたは被験者の予後の経過観察を目的とした、ヒトまたは非ヒト動物の細胞における遺伝子発現、例えば、癌、心血管疾患もしくは代謝性疾患などの疾患または障害に関連する遺伝子発現の検出に有用なプローブを含むことができる。その場合、遺伝子発現情報によって疾患の進行または退行を追跡することができ、そのような情報は、初期治療の過程の成功や変更のモニタリングの一助となり得る。
【０１０１】
６．例示的プロトコール
以下の例示的プロトコールでは、図面に示された参照番号を参照する。これらのプロトコールは本開示の範囲に包含され、第５．１．１節、第５．１．２節および第５．１．４節のそれぞれポリマー、架橋剤およびプローブと組み合わせて使用することができる。以下の方法で使用するためのさらなる有用なポリマー（コポリマーを含む）および架橋基は、Ｒｅｎｄｌ  ｅｔ  ａｌ．，  ２０１１，  Ｌａｎｇｍｕｉｒ  ２７：６１１６−６１２３および米国特許出願公開第２００８／０２９３５９２号明細書（ＵＳ  ２００８／０２９３５９２）に記載されており、該文献の内容を、本明細書の一部を構成するものとして援用する。一実施形態では、第７．１節に記載のポリマー混合物を使用する。
【０１０２】
６．１．  例示的プロトコール１
加熱した保持体（６）に、有機表面（２）を有するプレートを載置する。５０〜７０℃の温度が適している。この有機表面（２）上に、標準的なＤＮＡチップスポッター（例えばＳｃｉｅｎｉｏｎ、ドイツ）を用いて、ポリマー（３）と、プローブ生体分子（１）と、塩水溶液とを含む混合物（５）をスポットする。各スポット（７）に０．５〜４ｎｌの体積量を印刷する（図２参照）。これらのスポットの液体はほぼ直ちに乾燥し、それによって塩結晶（８）の核生成が非常に迅速に生じる。核生成後、針状塩結晶は、混合物（５）の体積中に位置する少なくとも１つの結晶化発生部（９）から混合物（５）の表面（１０）へと延在することができる（図３参照）。結晶（８）の核生成後、各スポット（７）にＵＶ架橋装置で直ちに紫外光（１１）を照射し（図４参照）、その結果プローブ生体分子（１）がポリマー（３）に共有結合し、かつポリマー（３）が有機表面（２）に共有結合して架橋される（図５参照）。乾燥した架橋混合物（５）が水分を引き付けて再び液体になることのないように注意する。
【０１０３】
次いで、この乾燥した架橋混合物（５）を結晶（８）の溶媒（１２）と接触させることにより、結晶（８）が存在していた箇所で、ポリマー（３）とプローブ生体分子（１）とを含むネットワーク（１５）内にチャネル（１３）が形成される（図６参照）。その後、溶媒（１２）を除去する。各チャネル（１３）は、ネットワーク（１５）の表面（１６）からネットワーク（１５）の内部へと延在することができる。塩結晶（８）を溶解させる溶媒（１２）は、該溶媒（１２）がプローブ生体分子（１）のみならずポリマー（３）にも適合するように選択される。好ましくは、使用される溶媒（１２）は水性である。
【０１０４】
６．２．  例示的プロトコール２
プレート上に配置した有機表面（２）上に、標準的なＤＮＡチップスポッター（例えばＳｃｉｅｎｉｏｎ、ドイツ）を用いて、ポリマー（３）と、プローブ生体分子（１）と、塩水溶液とを含む混合物（５）をスポットする。各スポット（７）に０．５〜４ｎｌの体積量を印刷する（図２参照）。この有機表面（２）上に各スポット（７）を有するプレートを、冷却した保持体（１４）に載置する（図７参照）。５℃〜１５℃の温度が適している。これらのスポットの液体を、緩衝液が過飽和に達するまで冷却し、これによってほぼ直ちに結晶の核生成が生じる。核生成後、針状塩結晶（８）は、混合物（５）の体積中に位置する少なくとも１つの結晶化発生部（９）から混合物（５）の表面（１０）へと延在することができる。印刷後、これらの目標物を完全に乾燥させるために（例えば７０℃の）オーブンに入れる。結晶の核生成後、各スポットにＵＶ架橋装置で直ちに紫外光（１１）を照射し（図８参照）、その結果プローブ生体分子（１）がポリマー（３）に共有結合し、かつポリマー（３）が有機表面（２）に共有結合して架橋される。乾燥した架橋混合物が水分を引き付けて再び液体になることのないように注意する。
【０１０５】
次いで、この乾燥した架橋混合物（５）を結晶（８）の溶媒（１２）と接触させることにより、結晶（８）が存在していた箇所で、ポリマー（３）とプローブ生体分子（１）とを含むネットワーク（１５）内にチャネル（１３）が形成される。その後、溶媒（１２）を除去する。各チャネル（１３）は、ネットワーク（１５）の表面（１６）からネットワーク（１５）の内部へと延在することができる。塩結晶（８）を溶解させる溶媒（１２）は、該溶媒（１２）がプローブ生体分子（１）のみならずポリマー（３）にも適合するように選択される。好ましくは、使用される溶媒（１２）は水性である。
【０１０６】
図９から分かるように、ネットワーク（１５）内に複数本のチャネル（１３）を形成させることができる。各チャネル（１３）は、ネットワーク（１５）の表面（１６）からネットワーク（１５）内に位置する少なくとも１つの地点まで延在することができる。各チャネル（１３）を、表面（１６）から出発して内部方向に各チャネル（１３）間の横方向の間隔が減少するように配置することができる。
【０１０７】
６．３．  例示的プロトコール３
湿度４０〜８０％、好ましくは５０〜７０％の範囲の通常の条件で、ポリマー（３）と、プローブ生体分子（１）と、塩水溶液とを含む混合物（５）を、プレートの有機表面（２）上に印刷する。この混合物は、例えば、飽和に近いｐＨ８の４００ｍＭのリン酸ナトリウムであってよい。各スポット（７）に、０．５〜４ｎｌの体積量を印刷する。印刷区画内に水分が含まれることによって、各スポット（７）は、結晶形成が生じることなく（すなわち核生成が起こらずに）確実に液体のままとなる。次いで、このプレートを、例えばボール紙製の箱などの容器に入れる。この有機表面（２）を有するプレートに、運搬のために蓋をする。次いで、この有機表面（２）上に各スポット（７）を有するプレートを乾燥オーブン内かまたはホットプレート上に置いて核生成を迅速に生じさせ、その結果、針状塩結晶（８）が、混合物（５）の体積中に位置する少なくとも１つの結晶化発生部（９）から混合物（５）の表面（１０）に向かって延在することとなる。
【０１０８】
オーブン／ホットプレートの温度を、印刷温度よりも２０℃以上高くすることが望ましい。１００℃を上回る温度にする必要はない。
【０１０９】
乾燥後、混合物に対して照射を行うことにより、ポリマー（３）と、プローブ生体分子（１）と、有機表面（２）とを架橋させる。
【０１１０】
次いで、この乾燥した架橋混合物（５）を溶媒（１２）と接触させることにより、結晶（８）が存在していた箇所で、ポリマー（３）とプローブ生体分子（１）とを含むネットワーク（１５）内にチャネル（１３）が形成される。その後、溶媒（１２）を除去する。各チャネル（１３）は、ネットワーク（１５）の表面（１６）からネットワーク（１５）の内部へと延在することができる。塩結晶（８）を溶解させる溶媒（１２）は、該溶媒（１２）がプローブ生体分子（１）にもポリマー（３）にも適合するように選択される。好ましくは、使用される溶媒（１２）は水性である。
【０１１１】
６．４．  例示的プロトコール４
上記とは異なって、例示的プロトコール３の通りに準備した有機表面（２）上にスポット（７）を有するプレートを、低温、低湿度のチャンバ（例えば温度＜１０℃、相対湿度＜４０％）に入れることにより冷却して核生成を達成することもできる。乾燥は、湿度を低下させることによって行われてもよいし、核生成の開始後に真空を印加することによって行われてもよい。核生成後、針状塩結晶（８）は、混合物（５）の体積中に位置する少なくとも１つの結晶化発生部（９）から混合物（５）の表面（１０）に向かって延在することができる。この有機表面（２）上にスポット（７）を有するプレートを６０〜７０℃のオーブンに１時間入れて、これらのスポットを完全に乾燥させる。これらのスポット（７）に、ＵＶ架橋装置、すなわちＳｔｒａｔａｌｉｎｋｅｒ  ２４００で、２５４ｎｍで１．００ＪのＵＶを照射する。これを行うために、この有機表面（２）上にスポット（７）を有するプレートを、チャンバの中央に入れることができる。このチャンバは、該チャンバの扉に平行な短辺を有する。次に、カバーを取り外して架橋装置を始動させる。機械が終了したら、アレイを取り出してカバーを交換する。
【０１１２】
あるいは、同一の波長（例えば２４０〜２７０ｎｍ）かまたはより長波長の、例えば３６０ｎｍの、他のＵＶ架橋装置を使用することもできる。
【０１１３】
次いで、この混合物（５）を溶媒（１２）と接触させることにより結晶（８）を溶解させ、その結果、結晶（８）が存在していた箇所で、ポリマー（３）とプローブ生体分子（１）とを含むネットワーク（１５）内にチャネル（１３）が形成される。その後、溶媒（１２）を除去する。各チャネル（１３）は、ネットワーク（１５）の表面（１６）からネットワーク（１５）の内部へと延在することができる。塩結晶（８）を溶解させる溶媒（１２）は、該溶媒（１２）がプローブ生体分子（１）にもポリマー（３）にも適合するように選択される。好ましくは、使用される溶媒（１２）は水性である。
【０１１４】
７．  例
７．１．  例１：チャネルを有する３次元ポリマーネットワークの形成
架橋性ポリマーである、ジメチルアクリルアミドとメタクリロイルオキシベンゾフェノン５％と４−ビニルベンゼンスルホン酸ナトリウム２．５％とのコポリマー１０ｍｇを、１．０ｍｌのＤＮアーゼ不含の水に溶解させることにより、１０ｍｇ／ｍｌのポリマーストック溶液を調製する。この調製は、激しい振とうを行い、そして視認可能なポリマーがすべて溶解するまでボルテックス処理を約５分間行うことによって達成される。次いで、このストック溶液を箔で包んで光から保護し、そして冷蔵庫に一晩入れることにより、ポリマーを完全に確実に溶解させるとともに、泡を確実に減少させる。このポリマーは、１分子あたり少なくとも２つの光反応性基を有する。
【０１１５】
１００μＭのＤＮＡオリゴヌクレオチドストック溶液１０μｌと、（混合物中のポリマー濃度を１ｍｇ／ｍｌとするために）１０ｍｇ／ｍｌのポリマーストック溶液５μｌと、ｐＨ８の５００ｍＭのリン酸ナトリウム緩衝液３５μｌとを混合することによって、ポリマーと、ＤＮＡオリゴヌクレオチドプローブと、リン酸ナトリウムとを含む混合物を作製する。
【０１１６】
この混合物を用いて、例示的プロトコール１〜４のいずれか１つの方法により本発明の３次元ネットワークを作製する。
【０１１７】
７．２．  例２：細菌検出のための３次元ポリマーネットワークの使用
７．２．１．  本発明のアレイの作製
固定化のためのオリゴヌクレオチドを、例１に記載の１ｍｇ／ｍｌの光反応性ポリマーを含有するｐＨ７の４００ｍＭのリン酸ナトリウム緩衝液に、２０μＭの濃度で溶解させた。各オリゴヌクレオチドは、（４５〜５０ヌクレオチドの全オリゴヌクレオチド長に関して）標的ＤＮＡと相補的な３０〜３５のヌクレオチド長と、１５のチミジンの尾部とを有していた。
【０１１８】
この混合物を使用して、プレートの有機表面上に以下のスポットを印刷してアレイを作製した：
ＬＬ：いわゆる着陸灯（ｌａｎｄｉｎｇ  ｌｉｇｈｔｓ）。Ｃｙ５標識ＤＮＡオリゴヌクレオチド（０．２μＭ）と、ポリマーと、未標識オリゴヌクレオチド１９．８μＭとを用いて、全オリゴヌクレオチド濃度を２０μＭとした。
【０１１９】
ＧＮ：グラム陰性菌に特異的なオリゴヌクレオチド。
【０１２０】
ＧＰ：グラム陽性菌に特異的なオリゴヌクレオチド。
【０１２１】
Ｓ．Ａｕｒｅ＿１：スタフィロコッカス・アウレウス（Ｓｔａｐｈｙｌｏｃｏｃｃｕｓ  ａｕｒｅｕｓ）菌に特異的なオリゴヌクレオチド。
【０１２２】
Ｓ．Ａｕｒｅ＿２：スタフィロコッカス・アウレウス（Ｓｔａｐｈｙｌｏｃｏｃｃｕｓ  ａｕｒｅｕｓ）菌に特異的なオリゴヌクレオチド。
【０１２３】
Ｅ．ｃｏｌｉ＿１：大腸菌（Ｅｓｃｈｅｒｉｃｈｉａ  ｃｏｌｉ）に特異的なオリゴヌクレオチド。
【０１２４】
Ｅ．ｃｏｌｉ＿２：大腸菌（Ｅｓｃｈｅｒｉｃｈｉａ  ｃｏｌｉ）に特異的なオリゴヌクレオチド。
【０１２５】
ソースプレート（すなわち、混合物を採取したプレート）上で塩結晶が形成されないようにするため、このプレートを周囲温度（２２℃）に保った。
【０１２６】
有機表面と平坦で透明な底部とを有するＧｒｅｉｎｅｒ  ９６ウェルプレートを１０℃に冷却することによって、印刷したスポットが完全には乾燥しないようにした。ＰＤＣ  ９０ノズルを備えたＳｃｉｅｎｉｏｎ（登録商標）ＳｃｉＦｌｅｘ  ５プリンタを使用して１スポットあたり８滴を有機表面に印刷して、スポット体積を約１．４ｎｌとした。プリンタの湿度を、相対湿度６０〜６５％に保った。
【０１２７】
印刷後、各スポットで乾燥も結晶形成も確実に起こらないようにするため、プリントヘッド上の自動ヘッドカメラで各スポットのサイズを確認した。いずれのスポットもまだ湿潤しており、同一のサイズである。結晶形成は視認できなかった。
【０１２８】
次いで、乾燥を避けるためにこの９６ウェルプレートを蓋で密閉し、直ちに乾燥オーブン内のホットプレート（７０℃）上に置いて、結晶化を開始させてスポットを乾燥させた。
【０１２９】
スポットを確実に適切に乾燥させるために７０℃で１時間インキュベートした後、プレートに、Ｓｔｒａｔａｌｉｎｋｅｒ（登録商標）２０００で２５４ｎｍで１Ｊの照射を行った。
【０１３０】
７．２．２．  対照アレイの作製
第７．２．１節に記載した手順と同様の手順を用いたが、ただし目的のプレートを、実質的にＲｅｎｄｌ  ｅｔ  ａｌ．，  ２０１１，  Ｌａｎｇｍｕｉｒ  ２７：６１１６−６１２３に記載の通りに周囲温度に保った。印刷後、いくつかのスポットはサイズの低下を示し、すなわちアレイのランダムな箇所のいくつかのスポットが乾燥し、印刷直後に相分離を示した。次いで、このプレートをプリンタから取り出し、蓋をつけずに上記のサンプル乾燥プロセスにかけてさらに乾燥させた。
【０１３１】
７．２．３．  ハイブリダイゼーションアッセイ
使用前に、各プレートをプレート洗浄装置内で３００μｌの洗浄緩衝液（ｐＨ７の１００ｍＭのリン酸ナトリウム）で３回洗浄し、次いでこの緩衝液をｐＨ７の１ｍＭのリン酸ナトリウムに交換した。各プレートをヒーターシェーカーで９０℃で１０分間加熱して、未結合ＤＮＡおよびポリマーを抽出した。次いで、９６ウェルプレート自動洗浄装置を使用して、この緩衝液を１００ｍＭのリン酸ナトリウム緩衝液に交換した。
【０１３２】
Ｃｙ５標識ＰＣＲ産物２０ｍｌとリン酸ナトリウム緩衝液３０ｍｌ（２５０ｍＭ、ｐＨ７）との混合物を、ヒーターシェーカーで８０℃で１０分間および５５℃で３０分間にわたってアレイ上でインキュベートした。その後、各プレートを、９６ウェルプレート洗浄装置内でｐＨ７の１００ｍＭのリン酸ナトリウム緩衝液で３回洗浄した。緩衝液を含むプレートをＳｅｎｓｏｖａｔｉｏｎ（登録商標）Ｆｌａｉｒリーダーでスキャンし、そして様々なスポットのスポット強度を測定した。
【０１３３】
７．２．４．  結果
第７．２．１節の方法で作製した８つのアレイと、第７．２．２節の方法で作製した８つのアレイを分析し、データを表計算プログラムで処理した。平均および平均の標準誤差（ＳＥＭ）を算出して比較した。結果を、図１４〜図１６に示す。
【０１３４】
８．  例３：３次元ポリマーネットワークアレイの再使用可能性
蛍光標識したオリゴヌクレオチドを含む「着陸灯」スポットを含むいくつかのアレイを、第７．２．１節に記載の手順にしたがって作製した。これらのアレイを複数のハイブリダイゼーションアッセイにおいて再使用し、各ハイブリダイゼーションの間に以下の手順にしたがって洗浄した：
（ａ）  各アレイを、ｐＨ７の１００ｍＭのリン酸緩衝液で３回洗浄し；
（ｂ）  次に、この緩衝液をｐＨ７の１ｍＭのリン酸緩衝液に交換し、そして
（ｃ）  各アレイを８０℃に加熱し、高温のうちにｐＨ７の１００ｍＭのリン酸緩衝液で洗浄した。
【０１３５】
各使用の間に、着陸灯スポットからの蛍光シグナルの強度を求めた。１０回使用した後、消失した蛍光シグナルの強度は２５％未満であった。参照ＤＮＡ（内部対照）とハイブリダイズした参照スポットが５０％のシグナル消失を示すまで各アレイを再使用した。
【０１３６】
９  ．特定の実施形態
本開示は、以下の特定の実施形態によって例示される。
【０１３７】
１．  表面と内部とを有する３次元ネットワークであって、前記３次元ネットワークは、（ａ）架橋ポリマーと（ｂ）１本または複数本のチャネルとを含むとともに、適宜（ｃ）前記ネットワークに固定化されたプローブ分子を含み、かつ前記３次元ネットワークは、適宜、基材の表面に共有結合している、３次元ネットワーク。
【０１３８】
２．  前記１本または複数本のチャネルのうちの少なくとも１本は、前記ネットワークの表面から１０ミクロン未満のある１つの地点から前記内部へと延在する、実施形態１記載の３次元ネットワーク。
【０１３９】
３．  前記１本または複数本のチャネルのうちの少なくとも１本は、前記ネットワークの表面から９ミクロン未満のある１つの地点から前記内部へと延在する、実施形態２記載の３次元ネットワーク。
【０１４０】
４．  前記１本または複数本のチャネルのうちの少なくとも１本は、前記ネットワークの表面から８ミクロン未満のある１つの地点から前記内部へと延在する、実施形態３記載の３次元ネットワーク。
【０１４１】
５．  前記１本または複数本のチャネルのうちの少なくとも１本は、前記ネットワークの表面から７ミクロン未満のある１つの地点から前記内部へと延在する、実施形態４記載の３次元ネットワーク。
【０１４２】
６．  前記１本または複数本のチャネルのうちの少なくとも１本は、前記ネットワークの表面から６ミクロン未満のある１つの地点から前記内部へと延在する、実施形態５記載の３次元ネットワーク。
【０１４３】
７．  前記１本または複数本のチャネルのうちの少なくとも１本は、前記ネットワークの表面から５ミクロン未満のある１つの地点から前記内部へと延在する、実施形態６記載の３次元ネットワーク。
【０１４４】
８．  前記１本または複数本のチャネルのうちの少なくとも１本は、前記ネットワークの表面から４ミクロン未満のある１つの地点から前記内部へと延在する、実施形態７記載の３次元ネットワーク。
【０１４５】
９．  前記１本または複数本のチャネルのうちの少なくとも１本は、前記ネットワークの表面から３ミクロン未満のある１つの地点から前記内部へと延在する、実施形態８記載の３次元ネットワーク。
【０１４６】
１０．  前記１本または複数本のチャネルのうちの少なくとも１本は、前記ネットワークの表面から２ミクロン未満のある１つの地点から前記内部へと延在する、実施形態９記載の３次元ネットワーク。
【０１４７】
１１．  前記１本または複数本のチャネルのうちの少なくとも１本は、前記ネットワークの表面から１ミクロン未満のある１つの地点から前記内部へと延在する、実施形態１０記載の３次元ネットワーク。
【０１４８】
１２．  前記１本または複数本のチャネルのうちの少なくとも１本は、前記ネットワークの表面上のある１つの地点から内部へと延在する、実施形態１１記載の３次元ネットワーク。
【０１４９】
１３．  前記１本または複数本のチャネルのうちの少なくとも１本は、前記ネットワークの最大寸法の少なくとも１０％の長さを有する、実施形態１から１２までのいずれか１つに記載の３次元ネットワーク。
【０１５０】
１４．  前記１本または複数本のチャネルのうちの少なくとも１本は、前記ネットワークの最大寸法の１０％〜１００％の長さを有する、実施形態１３記載の３次元ネットワーク。
【０１５１】
１５．  前記１本または複数本のチャネルのうちの少なくとも１本は、前記ネットワークの最大寸法の少なくとも１５％の長さを有する、実施形態１３または１４記載の３次元ネットワーク。
【０１５２】
１６．  前記１本または複数本のチャネルのうちの少なくとも１本は、前記ネットワークの最大寸法の少なくとも２０％の長さを有する、実施形態１３または１４記載の３次元ネットワーク。
【０１５３】
１７．  前記１本または複数本のチャネルのうちの少なくとも１本は、前記ネットワークの最大寸法の少なくとも２５％の長さを有する、実施形態１３または１４記載の３次元ネットワーク。
【０１５４】
１８．  前記１本または複数本のチャネルのうちの少なくとも１本は、前記ネットワークの最大寸法の１０％〜９０％の長さを有する、実施形態１３または１４記載の３次元ネットワーク。
【０１５５】
１９．  前記１本または複数本のチャネルのうちの少なくとも１本は、前記ネットワークの最大寸法の１０％〜８０％の長さを有する、実施形態１３または１４記載の３次元ネットワーク。
【０１５６】
２０．  前記１本または複数本のチャネルのうちの少なくとも１本は、前記ネットワークの最大寸法の１０％〜７０％の長さを有する、実施形態１３または１４記載の３次元ネットワーク。
【０１５７】
２１．  前記１本または複数本のチャネルのうちの少なくとも１本は、前記ネットワークの最大寸法の１０％〜６０％の長さを有する、実施形態１３または１４記載の３次元ネットワーク。
【０１５８】
２２．  前記１本または複数本のチャネルのうちの少なくとも１本は、前記ネットワークの最大寸法の１０％〜５０％の長さを有する、実施形態１３または１４記載の３次元ネットワーク。
【０１５９】
２３．  前記１本または複数本のチャネルのうちの少なくとも１本は、前記ネットワークの最大寸法の１０％〜４０％の長さを有する、実施形態１３または１４記載の３次元ネットワーク。
【０１６０】
２４．  前記１本または複数本のチャネルのうちの少なくとも１本は、前記ネットワークの最大寸法の１０％〜３０％の長さを有する、実施形態１３または１４記載の３次元ネットワーク。
【０１６１】
２５．  前記１本または複数本のチャネルのうちの少なくとも１本は、前記ネットワークの最大寸法の１０％〜２５％の長さを有する、実施形態１３または１４記載の３次元ネットワーク。
【０１６２】
２６．  前記１本または複数本のチャネルのうちの少なくとも１本は、前記ネットワークの最大寸法の１０％〜２０％の長さを有する、実施形態１３または１４記載の３次元ネットワーク。
【０１６３】
２７．  前記１本または複数本のチャネルのうちの少なくとも１本は、前記ネットワークの最大寸法の１０％〜１５％の長さを有する、実施形態１３または１４記載の３次元ネットワーク。
【０１６４】
２８．  前記１本または複数本のチャネルのうちの少なくとも１本は、前記ネットワークの最大寸法の１５％〜２０％の長さを有する、実施形態１３または１４記載の３次元ネットワーク。
【０１６５】
２９．  前記１本または複数本のチャネルのうちの少なくとも１本は、前記ネットワークの最大寸法の１５％〜２５％の長さを有する、実施形態１３または１４記載の３次元ネットワーク。
【０１６６】
３０．  前記１本または複数本のチャネルのうちの少なくとも１本は、前記ネットワークの最大寸法の１５％〜３５％の長さを有する、実施形態１３または１４記載の３次元ネットワーク。
【０１６７】
３１．  前記１本または複数本のチャネルのうちの少なくとも１本は、前記ネットワークの最大寸法の２０％〜２５％の長さを有する、実施形態１３または１４記載の３次元ネットワーク。
【０１６８】
３２．  前記１本または複数本のチャネルのうちの少なくとも１本は、前記ネットワークの最大寸法の２５％〜３０％の長さを有する、実施形態１３または１４記載の３次元ネットワーク。
【０１６９】
３３．  前記１本または複数本のチャネルのうちの少なくとも１本は、前記ネットワークのメッシュサイズの少なくとも５倍の最小断面を有する、実施形態１から３２までのいずれか１つに記載の３次元ネットワーク。
【０１７０】
３４．  前記１本または複数本のチャネルのうちの少なくとも１本は、前記ネットワークのメッシュサイズの少なくとも１０倍の最小断面を有する、実施形態３３記載の３次元ネットワーク。
【０１７１】
３５．  前記１本または複数本のチャネルのうちの少なくとも１本は、前記ネットワークのメッシュサイズの少なくとも１５倍の最小断面を有する、実施形態３４記載の３次元ネットワーク。
【０１７２】
３６．  前記１本または複数本のチャネルのうちの少なくとも１本は、前記ネットワークのメッシュサイズの少なくとも２０倍の最小断面を有する、実施形態３５記載の３次元ネットワーク。
【０１７３】
３７．  前記１本または複数本のチャネルのうちの少なくとも１本は、前記ネットワークのメッシュサイズの５〜１０倍の最小断面を有する、実施形態３３記載の３次元ネットワーク。
【０１７４】
３８．  前記１本または複数本のチャネルのうちの少なくとも１本は、前記ネットワークのメッシュサイズの５〜１５倍の最小断面を有する、実施形態３３記載の３次元ネットワーク。
【０１７５】
３９．  前記１本または複数本のチャネルのうちの少なくとも１本は、前記ネットワークのメッシュサイズの５〜２０倍の最小断面を有する、実施形態３３記載の３次元ネットワーク。
【０１７６】
４０．  前記１本または複数本のチャネルのうちの少なくとも１本は、前記ネットワークのメッシュサイズの５〜２５倍の最小断面を有する、実施形態３３記載の３次元ネットワーク。
【０１７７】
４１．  前記１本または複数本のチャネルのうちの少なくとも１本は、前記ネットワークのメッシュサイズの５〜３０倍の最小断面を有する、実施形態３３記載の３次元ネットワーク。
【０１７８】
４２．  前記１本または複数本のチャネルのうちの少なくとも１本は、前記ネットワークのメッシュサイズの１０〜１５倍の最小断面を有する、実施形態３３記載の３次元ネットワーク。
【０１７９】
４３．  前記１本または複数本のチャネルのうちの少なくとも１本は、前記ネットワークのメッシュサイズの１０〜２０倍の最小断面を有する、実施形態３３記載の３次元ネットワーク。
【０１８０】
４４．  前記１本または複数本のチャネルのうちの少なくとも１本は、前記ネットワークのメッシュサイズの１０〜２５倍の最小断面を有する、実施形態３３記載の３次元ネットワーク。
【０１８１】
４５．  前記１本または複数本のチャネルのうちの少なくとも１本は、前記ネットワークのメッシュサイズの１０〜３０倍の最小断面を有する、実施形態３３記載の３次元ネットワーク。
【０１８２】
４６．  前記１本または複数本のチャネルのうちの少なくとも１本は、前記ネットワークのメッシュサイズの１５〜２０倍の最小断面を有する、実施形態３３記載の３次元ネットワーク。
【０１８３】
４７．  前記１本または複数本のチャネルのうちの少なくとも１本は、前記ネットワークのメッシュサイズの１５〜２５倍の最小断面を有する、実施形態３３記載の３次元ネットワーク。
【０１８４】
４８．  前記１本または複数本のチャネルのうちの少なくとも１本は、前記ネットワークのメッシュサイズの１５〜３０倍の最小断面を有する、実施形態３３記載の３次元ネットワーク。
【０１８５】
４９．  前記１本または複数本のチャネルのうちの少なくとも１本は、前記ネットワークのメッシュサイズの２０〜２５倍の最小断面を有する、実施形態３３記載の３次元ネットワーク。
【０１８６】
５０．  前記１本または複数本のチャネルのうちの少なくとも１本は、前記ネットワークのメッシュサイズの２０〜３０倍の最小断面を有する、実施形態３３記載の３次元ネットワーク。
【０１８７】
５１．  前記１本または複数本のチャネルのうちの少なくとも１本は、前記ネットワークのメッシュサイズの２５〜３０倍の最小断面を有する、実施形態３３記載の３次元ネットワーク。
【０１８８】
５２．  複数本のチャネルを含む、実施形態１から５１までのいずれか１つに記載の３次元ネットワーク。
【０１８９】
５３．  前記複数本のチャネルは、少なくとも５本のチャネルである、実施形態５２記載の３次元ネットワーク。
【０１９０】
５４．  前記複数本のチャネルは、少なくとも１０本のチャネルである、実施形態５３記載の３次元ネットワーク。
【０１９１】
５５．  前記複数本のチャネルは、少なくとも１５本のチャネルである、実施形態５４記載の３次元ネットワーク。
【０１９２】
５６．  前記複数本のチャネルは、最高で５０本のチャネルである、実施形態５２から５５までのいずれか１つに記載の３次元ネットワーク。
【０１９３】
５７．  前記複数本のチャネルは、１０〜５０本のチャネルである、実施形態５２記載の３次元ネットワーク。
【０１９４】
５８．  前記複数本のチャネルは、前記ネットワークの前記内部のある１つの地点で収束しており、その結果、前記表面から前記内部の前記地点に向かって各チャネル間の横方向の間隔が減少している、実施形態５２から５７までのいずれか１つに記載の３次元ネットワーク。
【０１９５】
５９．  前記複数本のチャネルは、それらの収束点で接続している、実施形態５８記載の３次元ネットワーク。
【０１９６】
６０．  前記ネットワーク内の大部分のチャネルは、前記ネットワークの内部の１つまたは複数の地点で収束しており、その結果、前記表面から前記内部の前記地点に向かって各チャネル間の横方向の間隔が減少している、実施形態５８記載の３次元ネットワーク。
【０１９７】
６１．  前記ネットワークの内部の同一の地点で収束する複数本のチャネルは、それらの収束点で接続している、実施形態６０記載の３次元ネットワーク。
【０１９８】
６２．  前記ネットワーク内の大部分のチャネルは、前記ネットワーク内の１つまたは複数の収束点で他のチャネルに接続している、実施形態６０記載の３次元ネットワーク。
【０１９９】
６３．  少なくとも複数本のチャネル、または前記ネットワーク内の大部分のチャネルは、前記ネットワークの表面から１０ミクロン未満のある１つの地点から内部へと延在する、実施形態５２から６２までのいずれか１つに記載の３次元ネットワーク。
【０２００】
６４．  少なくとも複数本のチャネル、または前記ネットワーク内の大部分のチャネルは、前記ネットワークの表面から９ミクロン未満のある１つの地点から内部へと延在する、実施形態６３記載の３次元ネットワーク。
【０２０１】
６５．  少なくとも複数本のチャネル、または前記ネットワーク内の大部分のチャネルは、前記ネットワークの表面から８ミクロン未満のある１つの地点から内部へと延在する、実施形態６４記載の３次元ネットワーク。
【０２０２】
６６．  少なくとも複数本のチャネル、または前記ネットワーク内の大部分のチャネルは、前記ネットワークの表面から７ミクロン未満のある１つの地点から内部へと延在する、実施形態６５記載の３次元ネットワーク。
【０２０３】
６７．  少なくとも複数本のチャネル、または前記ネットワーク内の大部分のチャネルは、前記ネットワークの表面から６ミクロン未満のある１つの地点から内部へと延在する、実施形態６６記載の３次元ネットワーク。
【０２０４】
６８．  少なくとも複数本のチャネル、または前記ネットワーク内の大部分のチャネルは、前記ネットワークの表面から５ミクロン未満のある１つの地点から内部へと延在する、実施形態６７記載の３次元ネットワーク。
【０２０５】
６９．  少なくとも複数本のチャネル、または前記ネットワーク内の大部分のチャネルは、前記ネットワークの表面から４ミクロン未満のある１つの地点から内部へと延在する、実施形態６８記載の３次元ネットワーク。
【０２０６】
７０．  少なくとも複数本のチャネル、または前記ネットワーク内の大部分のチャネルは、前記ネットワークの表面から３ミクロン未満のある１つの地点から内部へと延在する、実施形態６９記載の３次元ネットワーク。
【０２０７】
７１．  少なくとも複数本のチャネル、または前記ネットワーク内の大部分のチャネルは、前記ネットワークの表面から２ミクロン未満のある１つの地点から内部へと延在する、実施形態７０記載の３次元ネットワーク。
【０２０８】
７２．  少なくとも複数本のチャネル、または前記ネットワーク内の大部分のチャネルは、前記ネットワークの表面から１ミクロン未満のある１つの地点から内部へと延在する、実施形態７１記載の３次元ネットワーク。
【０２０９】
７３．  少なくとも複数本のチャネル、または前記ネットワーク内の大部分のチャネルは、前記ネットワークの表面上のある１つの地点から内部へと延在する、実施形態７２記載の３次元ネットワーク。
【０２１０】
７４．  少なくとも複数本のチャネル、または前記ネットワーク内の大部分のチャネルは、前記ネットワークの最大寸法の少なくとも１０％の長さを有する、実施形態５２から７３までのいずれか１つに記載の３次元ネットワーク。
【０２１１】
７５．  少なくとも複数本のチャネル、または前記ネットワーク内の大部分のチャネルは、前記ネットワークの最大寸法の１０％〜１００％の長さを有する、実施形態７４記載の３次元ネットワーク。
【０２１２】
７６．  少なくとも複数本のチャネル、または前記ネットワーク内の大部分のチャネルは、前記ネットワークの最大寸法の少なくとも１５％の長さを有する、実施形態７４または７５記載の３次元ネットワーク。
【０２１３】
７７．  少なくとも複数本のチャネル、または前記ネットワーク内の大部分のチャネルは、前記ネットワークの最大寸法の少なくとも２０％の長さを有する、実施形態７４または７５記載の３次元ネットワーク。
【０２１４】
７８．  少なくとも複数本のチャネル、または前記ネットワーク内の大部分のチャネルは、前記ネットワークの最大寸法の少なくとも２５％の長さを有する、実施形態７４または７５記載の３次元ネットワーク。
【０２１５】
７９．  少なくとも複数本のチャネル、または前記ネットワーク内の大部分のチャネルは、前記ネットワークの最大寸法の１０％〜９０％の長さを有する、実施形態７４または７５記載の３次元ネットワーク。
【０２１６】
８０．  少なくとも複数本のチャネル、または前記ネットワーク内の大部分のチャネルは、前記ネットワークの最大寸法の１０％〜８０％の長さを有する、実施形態７４または７５記載の３次元ネットワーク。
【０２１７】
８１．  少なくとも複数本のチャネル、または前記ネットワーク内の大部分のチャネルは、前記ネットワークの最大寸法の１０％〜７０％の長さを有する、実施形態７４または７５記載の３次元ネットワーク。
【０２１８】
８２．  少なくとも複数本のチャネル、または前記ネットワーク内の大部分のチャネルは、前記ネットワークの最大寸法の１０％〜６０％の長さを有する、実施形態７４または７５記載の３次元ネットワーク。
【０２１９】
８３．  少なくとも複数本のチャネル、または前記ネットワーク内の大部分のチャネルは、前記ネットワークの最大寸法の１０％〜５０％の長さを有する、実施形態７４または７５記載の３次元ネットワーク。
【０２２０】
８４．  少なくとも複数本のチャネル、または前記ネットワーク内の大部分のチャネルは、前記ネットワークの最大寸法の１０％〜４０％の長さを有する、実施形態７４または７５記載の３次元ネットワーク。
【０２２１】
８５．  少なくとも複数本のチャネル、または前記ネットワーク内の大部分のチャネルは、前記ネットワークの最大寸法の１０％〜３０％の長さを有する、実施形態７４または７５記載の３次元ネットワーク。
【０２２２】
８６．  少なくとも複数本のチャネル、または前記ネットワーク内の大部分のチャネルは、前記ネットワークの最大寸法の１０％〜２５％の長さを有する、実施形態７４または７５記載の３次元ネットワーク。
【０２２３】
８７．  少なくとも複数本のチャネル、または前記ネットワーク内の大部分のチャネルは、前記ネットワークの最大寸法の１０％〜２０％の長さを有する、実施形態７４または７５記載の３次元ネットワーク。
【０２２４】
８８．  少なくとも複数本のチャネル、または前記ネットワーク内の大部分のチャネルは、前記ネットワークの最大寸法の１０％〜１５％の長さを有する、実施形態７４または７５記載の３次元ネットワーク。
【０２２５】
８９．  少なくとも複数本のチャネル、または前記ネットワーク内の大部分のチャネルは、前記ネットワークの最大寸法の１５％〜２０％の長さを有する、実施形態７４または７５記載の３次元ネットワーク。
【０２２６】
９０．  少なくとも複数本のチャネル、または前記ネットワーク内の大部分のチャネルは、前記ネットワークの最大寸法の１５％〜２５％の長さを有する、実施形態７４または７５記載の３次元ネットワーク。
【０２２７】
９１．  少なくとも複数本のチャネル、または前記ネットワーク内の大部分のチャネルは、前記ネットワークの最大寸法の１５％〜３０％の長さを有する、実施形態７４または７５記載の３次元ネットワーク。
【０２２８】
９２．  少なくとも複数本のチャネル、または前記ネットワーク内の大部分のチャネルは、前記ネットワークの最大寸法の２０％〜２５％の長さを有する、実施形態７４または７５記載の３次元ネットワーク。
【０２２９】
９３．  少なくとも複数本のチャネル、または前記ネットワーク内の大部分のチャネルは、前記ネットワークの最大寸法の２５％〜３０％の長さを有する、実施形態７４または７５記載の３次元ネットワーク。
【０２３０】
９４．  少なくとも複数本のチャネル、または前記ネットワーク内の大部分のチャネルは、前記ネットワークのメッシュサイズの少なくとも５倍の最小断面を有する、実施形態５２から９３までのいずれか１つに記載の３次元ネットワーク。
【０２３１】
９５．  少なくとも複数本のチャネル、または前記ネットワーク内の大部分のチャネルは、前記ネットワークのメッシュサイズの少なくとも１０倍の最小断面を有する、実施形態９４記載の３次元ネットワーク。
【０２３２】
９６．  少なくとも複数本のチャネル、または前記ネットワーク内の大部分のチャネルは、前記ネットワークのメッシュサイズの少なくとも１５倍の最小断面を有する、実施形態９５記載の３次元ネットワーク。
【０２３３】
９７．  少なくとも複数本のチャネル、または前記ネットワーク内の大部分のチャネルは、前記ネットワークのメッシュサイズの少なくとも２０倍の最小断面を有する、実施形態９６記載の３次元ネットワーク。
【０２３４】
９８．  少なくとも複数本のチャネル、または前記ネットワーク内の大部分のチャネルは、前記ネットワークのメッシュサイズの５〜１０倍の最小断面を有する、実施形態９４記載の３次元ネットワーク。
【０２３５】
９９．  少なくとも複数本のチャネル、または前記ネットワーク内の大部分のチャネルは、前記ネットワークのメッシュサイズの５〜１５倍の最小断面を有する、実施形態９４記載の３次元ネットワーク。
【０２３６】
１００．  少なくとも複数本のチャネル、または前記ネットワーク内の大部分のチャネルは、前記ネットワークのメッシュサイズの５〜２０倍の最小断面を有する、実施形態９４記載の３次元ネットワーク。
【０２３７】
１０１．  少なくとも複数本のチャネル、または前記ネットワーク内の大部分のチャネルは、前記ネットワークのメッシュサイズの５〜２５倍の最小断面を有する、実施形態９４記載の３次元ネットワーク。
【０２３８】
１０２．  少なくとも複数本のチャネル、または前記ネットワーク内の大部分のチャネルは、前記ネットワークのメッシュサイズの５〜３０倍の最小断面を有する、実施形態９４記載の３次元ネットワーク。
【０２３９】
１０３．  少なくとも複数本のチャネル、または前記ネットワーク内の大部分のチャネルは、前記ネットワークのメッシュサイズの１０〜１５倍の最小断面を有する、実施形態９４記載の３次元ネットワーク。
【０２４０】
１０４．  少なくとも複数本のチャネル、または前記ネットワーク内の大部分のチャネルは、前記ネットワークのメッシュサイズの１０〜２０倍の最小断面を有する、実施形態９４記載の３次元ネットワーク。
【０２４１】
１０５．  少なくとも複数本のチャネル、または前記ネットワーク内の大部分のチャネルは、前記ネットワークのメッシュサイズの１０〜２５倍の最小断面を有する、実施形態９４記載の３次元ネットワーク。
【０２４２】
１０６．  少なくとも複数本のチャネル、または前記ネットワーク内の大部分のチャネルは、前記ネットワークのメッシュサイズの１０〜３０倍の最小断面を有する、実施形態９４記載の３次元ネットワーク。
【０２４３】
１０７．  少なくとも複数本のチャネル、または前記ネットワーク内の大部分のチャネルは、前記ネットワークのメッシュサイズの１５〜２０倍の最小断面を有する、実施形態９４記載の３次元ネットワーク。
【０２４４】
１０８．  少なくとも複数本のチャネル、または前記ネットワーク内の大部分のチャネルは、前記ネットワークのメッシュサイズの１５〜２５倍の最小断面を有する、実施形態９４記載の３次元ネットワーク。
【０２４５】
１０９．  少なくとも複数本のチャネル、または前記ネットワーク内の大部分のチャネルは、前記ネットワークのメッシュサイズの１５〜３０倍の最小断面を有する、実施形態９４記載の３次元ネットワーク。
【０２４６】
１１０．  少なくとも複数本のチャネル、または前記ネットワーク内の大部分のチャネルは、前記ネットワークのメッシュサイズの２０〜２５倍の最小断面を有する、実施形態９４記載の３次元ネットワーク。
【０２４７】
１１１．  少なくとも複数本のチャネル、または前記ネットワーク内の大部分のチャネルは、前記ネットワークのメッシュサイズの２０〜３０倍の最小断面を有する、実施形態９４記載の３次元ネットワーク。
【０２４８】
１１２．  少なくとも複数本のチャネル、または前記ネットワーク内の大部分のチャネルは、前記ネットワークのメッシュサイズの２５〜３０倍の最小断面を有する、実施形態９４記載の３次元ネットワーク。
【０２４９】
１１３．  前記ネットワークは、その含水状態で５ｎｍ〜７５ｎｍのメッシュサイズを有する、実施形態１から１１２までのいずれか１つに記載の３次元ネットワーク。
【０２５０】
１１４．  前記ネットワークは、その含水状態で１０ｎｍ〜５０ｎｍのメッシュサイズを有する、実施形態１１３記載の３次元ネットワーク。
【０２５１】
１１５．  前記ネットワークは、その含水状態で１０ｎｍ〜４０ｎｍのメッシュサイズを有する、実施形態１１３記載の３次元ネットワーク。
【０２５２】
１１６．  前記ネットワークは、その含水状態で１０ｎｍ〜３０ｎｍのメッシュサイズを有する、実施形態１１３記載の３次元ネットワーク。
【０２５３】
１１７．  前記ネットワークは、その含水状態で１０ｎｍ〜２０ｎｍのメッシュサイズを有する、実施形態１１３記載の３次元ネットワーク。
【０２５４】
１１８．  前記ネットワークは、その含水状態で２０ｎｍ〜５０ｎｍのメッシュサイズを有する、実施形態１１３記載の３次元ネットワーク。
【０２５５】
１１９．  前記ネットワークは、その含水状態で２０ｎｍ〜４０ｎｍのメッシュサイズを有する、実施形態１１３記載の３次元ネットワーク。
【０２５６】
１２０．  前記ネットワークは、その含水状態で２０ｎｍ〜３０ｎｍのメッシュサイズを有する、実施形態１１３記載の３次元ネットワーク。
【０２５７】
１２１．  前記ネットワークは、その含水状態で３０ｎｍ〜５０ｎｍのメッシュサイズを有する、実施形態１１３記載の３次元ネットワーク。
【０２５８】
１２２．  前記ネットワークは、その含水状態で３０ｎｍ〜４０ｎｍのメッシュサイズを有する、実施形態１１３記載の３次元ネットワーク。
【０２５９】
１２３．  前記ネットワークは、その含水状態で４０ｎｍ〜５０ｎｍのメッシュサイズを有する、実施形態１１３記載の３次元ネットワーク。
【０２６０】
１２４．  前記架橋ポリマーは、水膨潤性ポリマーである、実施形態１から１２３までのいずれか１つに記載の３次元ネットワーク。
【０２６１】
１２５．  前記水膨潤性ポリマーは、自重の５０倍までの脱イオン蒸留水を吸収することができる、実施形態１２４記載の３次元ネットワーク。
【０２６２】
１２６．  前記水膨潤性ポリマーは、自己体積の５〜５０倍の脱イオン蒸留水を吸収することができる、実施形態１２４または１２５記載の３次元ネットワーク。
【０２６３】
１２７．  前記水膨潤性ポリマーは、自重の３０倍までの生理食塩水を吸収することができる、実施形態１２４から１２６までのいずれか１つに記載の３次元ネットワーク。
【０２６４】
１２８．  前記水膨潤性ポリマーは、自己体積の４〜３０倍の生理食塩水を吸収することができる、実施形態１２４から１２７までのいずれか１つに記載の３次元ネットワーク。
【０２６５】
１２９．  前記架橋ポリマーは、架橋ホモポリマーを含む、実施形態１から１２８までのいずれか１つに記載の３次元ネットワーク。
【０２６６】
１３０．  前記架橋ポリマーは、架橋コポリマーを含む、実施形態１から１２８までのいずれか１つに記載の３次元ネットワーク。
【０２６７】
１３１．  前記架橋ポリマーは、ホモポリマーとコポリマーとの架橋混合物を含む、実施形態１から１２８までのいずれか１つに記載の３次元ネットワーク。
【０２６８】
１３２．  前記架橋ポリマーは、１種または複数種のモノマーを重合させたポリマーを含む、実施形態１２９から１３１までのいずれか１つに記載の３次元ネットワーク。
【０２６９】
１３３．  各モノマー種は、アクリレート基、メタクリレート基、エタクリレート基、２−フェニルアクリレート基、アクリルアミド基、メタクリルアミド基、イタコネート基およびスチレン基から独立して選択された重合性基を含む、実施形態１３２記載の３次元ネットワーク。
【０２７０】
１３４．  前記ポリマー中の少なくとも１つのモノマー種は、メタクリレート基を含む、実施形態１３３記載の３次元ネットワーク。
【０２７１】
１３５．  前記メタクリレート基を含む少なくとも１つのモノマー種は、メタクリロイルオキシベンゾフェノン（ＭＡＢＰ）である、実施形態１３４記載の３次元ネットワーク。
【０２７２】
１３６．  前記架橋ポリマーは、ジメチルアクリルアミド（ＤＭＡＡ）と、メタクリロイルオキシベンゾフェノン（ＭＡＢＰ）と、４−ビニルベンゼンスルホン酸ナトリウム（ＳＳＮａ）とを重合させたポリマーを含む、実施形態１３２記載の３次元ネットワーク。
【０２７３】
１３７．  前記プローブ分子は、前記ネットワークに共有結合している、実施形態１から１３６までのいずれか１つに記載の３次元ネットワーク。
【０２７４】
１３８．  大部分のプローブ分子は、前記ネットワークの内部に固定化されている、実施形態１から１３７までのいずれか１つに記載の３次元ネットワーク。
【０２７５】
１３９．  前記プローブ分子の少なくとも一部は、チャネルに隣接している、実施形態１３８記載の３次元ネットワーク。
【０２７６】
１４０．  様々な実施形態において、前記ポリマーと前記チャネルとの界面では、前記チャネルに隣接していない前記ポリマー領域内に比べて、プローブ密度が少なくとも１０％、少なくとも２０％、少なくとも３０％、少なくとも４０％または少なくとも５０％高い。
【０２７７】
１４１．  前記ポリマーと前記チャネルとの間の界面での前記プローブ密度は、チャネルに隣接していないポリマーの領域内に比べて、平均して少なくとも１０％高い、実施形態１から１３９までのいずれか１つに記載の３次元ネットワーク。
【０２７８】
１４２．  前記ポリマーと前記チャネルとの間の界面での前記プローブ密度は、チャネルに隣接していないポリマーの領域内に比べて、平均して少なくとも２０％高い、実施形態１４０記載の３次元ネットワーク。
【０２７９】
１４３．  前記ポリマーと前記チャネルとの間の界面での前記プローブ密度は、チャネルに隣接していないポリマーの領域内に比べて、平均して少なくとも３０％高い、実施形態１４０記載の３次元ネットワーク。
【０２８０】
１４４．  前記ポリマーと前記チャネルとの間の界面での前記プローブ密度は、チャネルに隣接していないポリマーの領域内に比べて、平均して少なくとも４０％高い、実施形態１４０記載の３次元ネットワーク。
【０２８１】
１４５．  前記ポリマーと前記チャネルとの間の界面での前記プローブ密度は、チャネルに隣接していないポリマーの領域内に比べて、平均して少なくとも５０％高い、実施形態１４０記載の３次元ネットワーク。
【０２８２】
１４６．  前記プローブ分子は、核酸、核酸誘導体、ペプチド、ポリペプチド、タンパク質、炭水化物、脂質、細胞、リガンドまたはそれらの組合せを含み、好ましくは前記プローブ分子は、核酸または核酸誘導体を含む、実施形態１から１４５までのいずれか１つに記載の３次元ネットワーク。
【０２８３】
１４７．  前記プローブ分子は、抗体、抗体フラグメント、抗原、エピトープ、酵素、酵素基質、酵素阻害剤、核酸またはそれらの組合せを含む、実施形態１から１４６までのいずれか１つに記載の３次元ネットワーク。
【０２８４】
１４８．  前記プローブ分子は、核酸を含む、実施形態１から１４７までのいずれか１つに記載の３次元ネットワーク。
【０２８５】
１４９．  前記核酸は、オリゴヌクレオチドである、実施形態１４８記載の３次元ネットワーク。
【０２８６】
１５０．  前記オリゴヌクレオチドは、１２〜３０のヌクレオチド長である、実施形態１４９記載の３次元ネットワーク。
【０２８７】
１５１．  前記オリゴヌクレオチドは、１４〜３０のヌクレオチド長である、実施形態１４９記載の３次元ネットワーク。
【０２８８】
１５２．  前記オリゴヌクレオチドは、１４〜２５のヌクレオチド長である、実施形態１４９記載の３次元ネットワーク。
【０２８９】
１５３．  前記オリゴヌクレオチドは、１４〜２０のヌクレオチド長である、実施形態１４９記載の３次元ネットワーク。
【０２９０】
１５４．  前記オリゴヌクレオチドは、１５〜３０のヌクレオチド長である、実施形態１４９記載の３次元ネットワーク。
【０２９１】
１５５．  前記オリゴヌクレオチドは、１５〜２５のヌクレオチド長である、実施形態１４９記載の３次元ネットワーク。
【０２９２】
１５６．  前記オリゴヌクレオチドは、１５〜２０のヌクレオチド長である、実施形態１４９記載の３次元ネットワーク。
【０２９３】
１５７．  前記オリゴヌクレオチドは、１６〜３０のヌクレオチド長である、実施形態１４９記載の３次元ネットワーク。
【０２９４】
１５８．  前記オリゴヌクレオチドは、１６〜２５のヌクレオチド長である、実施形態１４９記載の３次元ネットワーク。
【０２９５】
１５９．  前記オリゴヌクレオチドは、１６〜２０のヌクレオチド長である、実施形態１４９記載の３次元ネットワーク。
【０２９６】
１６０．  前記オリゴヌクレオチドは、１５〜４０のヌクレオチド長である、実施形態１４９記載の３次元ネットワーク。
【０２９７】
１６１．  前記オリゴヌクレオチドは、１５〜４５のヌクレオチド長である、実施形態１４９記載の３次元ネットワーク。
【０２９８】
１６２．  前記オリゴヌクレオチドは、１５〜５０のヌクレオチド長である、実施形態１４９記載の３次元ネットワーク。
【０２９９】
１６３．  前記オリゴヌクレオチドは、１５〜６０のヌクレオチド長である、実施形態１４９記載の３次元ネットワーク。
【０３００】
１６４．  前記オリゴヌクレオチドは、２０〜５５のヌクレオチド長である、実施形態１４９記載の３次元ネットワーク。
【０３０１】
１６５．  前記オリゴヌクレオチドは、１８〜６０のヌクレオチド長である、実施形態１４９記載の３次元ネットワーク。
【０３０２】
１６６．  前記オリゴヌクレオチドは、２０〜５０のヌクレオチド長である、実施形態１４９記載の３次元ネットワーク。
【０３０３】
１６７．  前記オリゴヌクレオチドは、３０〜９０のヌクレオチド長である、実施形態１４９記載の３次元ネットワーク。
【０３０４】
１６８．  前記オリゴヌクレオチドは、２０〜１００のヌクレオチド長である、実施形態１４９記載の３次元ネットワーク。
【０３０５】
１６９．  前記オリゴヌクレオチドは、２０〜６０のヌクレオチド長である、実施形態１４９記載の３次元ネットワーク。
【０３０６】
１７０．  前記オリゴヌクレオチドは、４０〜８０のヌクレオチド長である、実施形態１４９記載の３次元ネットワーク。
【０３０７】
１７１．  前記オリゴヌクレオチドは、４０〜１００のヌクレオチド長である、実施形態１４９記載の３次元ネットワーク。
【０３０８】
１７２．  前記オリゴヌクレオチドは、２０〜１２０のヌクレオチド長である、実施形態１４９記載の３次元ネットワーク。
【０３０９】
１７３．  前記オリゴヌクレオチドは、２０〜４０のヌクレオチド長である、実施形態１４９記載の３次元ネットワーク。
【０３１０】
１７４．  前記オリゴヌクレオチドは、４０〜６０のヌクレオチド長である、実施形態１４９記載の３次元ネットワーク。
【０３１１】
１７５．  前記オリゴヌクレオチドは、６０〜８０のヌクレオチド長である、実施形態１４９記載の３次元ネットワーク。
【０３１２】
１７６．  前記オリゴヌクレオチドは、８０〜１００のヌクレオチド長である、実施形態１４９記載の３次元ネットワーク。
【０３１３】
１７７．  前記オリゴヌクレオチドは、１００〜１２０のヌクレオチド長である、実施形態１４９記載の３次元ネットワーク。
【０３１４】
１７８．  前記オリゴヌクレオチドは、１２〜１５０のヌクレオチド長である、実施形態１４９記載の３次元ネットワーク。
【０３１５】
１７９．  基材上に実施形態１から１７８までのいずれか１つに記載の３次元ネットワークを複数個含む、アレイ。
【０３１６】
１８０．  前記３次元ネットワークは、前記基材に固定化されている、実施形態１７９記載のアレイ。
【０３１７】
１８１．  前記３次元ネットワークは、該ネットワークと前記基材との共有結合によって前記基材に固定化されている、実施形態１８０記載のアレイ。
【０３１８】
１８２．  前記基材は、有機ポリマーを含むか、または無機材料であって該無機材料の表面上に有機分子の自己組織化単分子膜を有する無機材料を含む、実施形態１７９から１８１までのいずれか１つに記載のアレイ。
【０３１９】
１８３．  前記基材は、シクロオレフィンコポリマー、ポリスチレン、ポリエチレン、ポリプロピレンおよびポリメチルメタクリレートから選択される有機ポリマーを含む、実施形態１８２記載のアレイ。
【０３２０】
１８４．  前記基材は、シクロオレフィンコポリマー、ポリスチレンまたはポリメチルメタクリレートを含む、実施形態１８３記載のアレイ。
【０３２１】
１８５．  前記基材は、無機材料であって該無機材料の表面上にアルキルシラン自己組織化単分子膜を有する無機材料を含む、実施形態１８２記載のアレイ。
【０３２２】
１８６．  少なくとも８個の３次元ネットワークを含む、実施形態１７９から１８５までのいずれか１つに記載のアレイ。
【０３２３】
１８７．  少なくとも１６個の３次元ネットワークを含む、実施形態１７９から１８５までのいずれか１つに記載のアレイ。
【０３２４】
１８８．  少なくとも２４個の３次元ネットワークを含む、実施形態１７９から１８５までのいずれか１つに記載のアレイ。
【０３２５】
１８９．  少なくとも４８個の３次元ネットワークを含む、実施形態１７９から１８５までのいずれか１つに記載のアレイ。
【０３２６】
１９０．  少なくとも９６個の３次元ネットワークを含む、実施形態１７９から１８５までのいずれか１つに記載のアレイ。
【０３２７】
１９１．  少なくとも１２８個の３次元ネットワークを含む、実施形態１７９から１８５までのいずれか１つに記載のアレイ。
【０３２８】
１９２．  少なくとも２５６個の３次元ネットワークを含む、実施形態１７９から１８５までのいずれか１つに記載のアレイ。
【０３２９】
１９３．  少なくとも５１２個の３次元ネットワークを含む、実施形態１７９から１８５までのいずれか１つに記載のアレイ。
【０３３０】
１９４．  少なくとも１０２４個の３次元ネットワークを含む、実施形態１７９から１８５までのいずれか１つに記載のアレイ。
【０３３１】
１９５．  ２４個〜８１９２個の３次元ネットワークを含む、実施形態１７９から１８５までのいずれか１つに記載のアレイ。
【０３３２】
１９６．  ２４個〜４０９６個の３次元ネットワークを含む、実施形態１７９から１８５までのいずれか１つに記載のアレイ。
【０３３３】
１９７．  ２４個〜２０４８個の３次元ネットワークを含む、実施形態１７９から１８５までのいずれか１つに記載のアレイ。
【０３３４】
１９８．  ２４個〜１０２４個の３次元ネットワークを含む、実施形態１７９から１８５までのいずれか１つに記載のアレイ。
【０３３５】
１９９．  ２４個の３次元ネットワークを含む、実施形態１７９から１８５までのいずれか１つに記載のアレイ。
【０３３６】
２００．  ４８個の３次元ネットワークを含む、実施形態１７９から１８５までのいずれか１つに記載のアレイ。
【０３３７】
２０１．  ９６個の３次元ネットワークを含む、実施形態１７９から１８５までのいずれか１つに記載のアレイ。
【０３３８】
２０２．  １２８個の３次元ネットワークを含む、実施形態１７９から１８５までのいずれか１つに記載のアレイ。
【０３３９】
２０３．  ２５６個の３次元ネットワークを含む、実施形態１７９から１８５までのいずれか１つに記載のアレイ。
【０３４０】
２０４．  ５１２個の３次元ネットワークを含む、実施形態１７９から１８５までのいずれか１つに記載のアレイ。
【０３４１】
２０５．  １０２４個の３次元ネットワークを含む、実施形態１７９から１８５までのいずれか１つに記載のアレイ。
【０３４２】
２０６．  各３次元ネットワークは、前記基材上の別個の各スポットに位置する、実施形態１７９から２０５までのいずれか１つに記載のアレイ。
【０３４３】
２０７．  前記各スポットは、各列および／または各行に配置されている、実施形態２０６記載のアレイ。
【０３４４】
２０８．  前記基材は、マイクロウェルプレートを含み、前記３次元ネットワークは、前記プレートの前記ウェル内に位置する、実施形態１７９から２０７までのいずれか１つに記載のアレイ。
【０３４５】
２０９．  前記複数個の３次元ネットワークは、異なる種のプローブ分子を含む３次元ネットワークを２個以上含む、実施形態１７９から２０８までのいずれか１つに記載のアレイ。
【０３４６】
２１０．  前記複数個の３次元ネットワークは、同一の種のプローブ分子を含む３次元ネットワークを２個以上含む、実施形態１７９から２０９までのいずれか１つに記載のアレイ。
【０３４７】
２１１．  大部分の３次元ネットワークが同一の種のプローブ分子を含むか、またはすべての３次元ネットワークが同一の種のプローブ分子を含む、実施形態１７９から２１０までのいずれか１つに記載のアレイ。
【０３４８】
２１２．  前記複数個の３次元ネットワークは、標識した対照プローブ分子を含む３次元ネットワークを１個または複数個含む、実施形態１７９から２１１までのいずれか１つに記載のアレイ。
【０３４９】
２１３．  前記標識した対照プローブ分子は、蛍光標識済みである、実施形態２１２記載のアレイ。
【０３５０】
２１４．  前記少なくとも１つの対照プローブ分子は、空間的対照である、実施形態２１２または２１３記載のアレイ。
【０３５１】
２１５．  再使用可能である、実施形態１７９から２１４までのいずれか１つに記載のアレイ。
【０３５２】
２１６．  少なくとも５回再使用可能である、実施形態２１５記載のアレイ。
【０３５３】
２１７．  少なくとも１０回再使用可能である、実施形態２１５記載のアレイ。
【０３５４】
２１８．  少なくとも２０回再使用可能である、実施形態２１５記載のアレイ。
【０３５５】
２１９．  少なくとも３０回再使用可能である、実施形態２１５記載のアレイ。
【０３５６】
２２０．  少なくとも４０回再使用可能である、実施形態２１５記載のアレイ。
【０３５７】
２２１．  少なくとも５０回再使用可能である、実施形態２１５記載のアレイ。
【０３５８】
２２２．  少なくとも６０回再使用可能である、実施形態２１５記載のアレイ。
【０３５９】
２２３．  少なくとも７０回再使用可能である、実施形態２１５記載のアレイ。
【０３６０】
２２４．  少なくとも８０回再使用可能である、実施形態２１５記載のアレイ。
【０３６１】
２２５．  少なくとも９０回再使用可能である、実施形態２１５記載のアレイ。
【０３６２】
２２６．  少なくとも１００回再使用可能である、実施形態２１５記載のアレイ。
【０３６３】
２２７．  少なくとも１つの３次元ネットワークは、再使用可能な対照である、実施形態２１５から２２６までのいずれか１つに記載のアレイ。
【０３６４】
２２８．  前記再使用可能な対照は、蛍光標識したプローブを含む、実施形態２２７記載のアレイ。
【０３６５】
２２９．  前記再使用可能な対照も、空間的対照である、実施形態２２８記載のアレイ。
【０３６６】
２３０．  表面と内部とを有するとともに（ａ）架橋ポリマーと（ｂ）１本または複数本のチャネルとを含む３次元ネットワークの製造方法であって、
（ａ）  （ｉ）塩水溶液と（ｉｉ）ポリマーと（ｉｉｉ）架橋剤とを含むとともに適宜基材の表面上に配置した混合物を塩結晶形成条件に曝露させて、塩結晶を１つまたは複数含む混合物を形成させるステップと、
（ｂ）  前記塩結晶を１つまたは複数含む混合物を架橋条件に曝露させて、塩結晶を１つまたは複数含む架橋ポリマーネットワークを形成させるステップと、
（ｃ）  前記塩結晶を１つまたは複数含む架橋ポリマーネットワークを、前記１つまたは複数の塩結晶を溶解させ得る溶媒と接触させることにより前記塩結晶を溶解させて、前記塩結晶の代わりに１本または複数本のチャネルを形成させ、それによって架橋ポリマーと１本または複数本のチャネルとを含む３次元ネットワークを形成させるステップと
を含む方法。
【０３６７】
２３１．  前記塩形成条件は、１つまたは複数の針状結晶を形成させることを含む、実施形態２３０記載の方法。
【０３６８】
２３２．  前記１本または複数本のチャネルのうちの少なくとも１本は、実施形態２から５１までのいずれか１つに記載のネットワークのチャネルの特性を有する、実施形態２３０または２３１記載の方法。
【０３６９】
２３３．  表面と内部とを有するとともに（ａ）架橋ポリマーと（ｂ）複数本のチャネルとを含む３次元ネットワークを生成させる、実施形態２３０または２３１記載の方法。
【０３７０】
２３４．  前記複数本のチャネルは、実施形態５３から１１２までのいずれか１つに記載のネットワークの複数本のチャネルの特性を有する、実施形態２３３記載の方法。
【０３７１】
２３５．  前記塩形成条件は、前記混合物を脱水することを含む、実施形態２３０から２３４までのいずれか１つに記載の方法。
【０３７２】
２３６．  前記混合物の加熱、真空への前記混合物の曝露、前記混合物を取り囲む雰囲気の湿度の低下またはそれらの組合せによって前記混合物を脱水することを含む、実施形態２３５記載の方法。
【０３７３】
２３７．  真空への前記混合物の曝露によって前記混合物を脱水することを含む、実施形態２３６記載の方法。
【０３７４】
２３８．  前記混合物の加熱によって前記混合物を脱水することを含む、実施形態２３６記載の方法。
【０３７５】
２３９．  前記混合物の加熱は、前記混合物の温度よりも高い温度を有するガスと前記混合物とを接触させることを含む、実施形態２３８記載の方法。
【０３７６】
２４０．  前記塩形成条件は、前記混合物が前記塩の過飽和状態になるまで前記混合物を冷却することを含む、実施形態２３０から２３４までのいずれか１つに記載の方法。
【０３７７】
２４１．  前記混合物の温度よりも低い温度を有するガスと前記混合物とを接触させることにより前記混合物を冷却することを含む、実施形態２４０記載の方法。
【０３７８】
２４２．  ステップ（ａ）の間の前記混合物の温度を、前記混合物を取り囲む雰囲気の露点を上回るように保つ、実施形態２３０から２４１までのいずれか１つに記載の方法。
【０３７９】
２４３．  前記架橋剤を紫外（ＵＶ）光によって活性化させ、かつ前記架橋条件は、前記混合物を紫外光に曝露させることを含む、実施形態２３０から２４２までのいずれか１つに記載の方法。
【０３８０】
２４４．  前記架橋剤を可視光によって活性化させ、かつ前記架橋条件は、前記混合物を可視光に曝露させることを含む、実施形態２３０から２４２までのいずれか１つに記載の方法。
【０３８１】
２４５．  前記架橋剤を熱により活性化させ、かつ前記架橋条件は、前記混合物を熱に曝露させることを含む、実施形態２３０から２４２までのいずれか１つに記載の方法。
【０３８２】
２４６．  前記塩水溶液は、１価のカチオンを含む、実施形態２３０から２４５までのいずれか１つに記載の方法。
【０３８３】
２４７．  前記１価のカチオンは、Ｎａ＋および／またはＫ＋を含み、好ましくは前記１価のカチオンは、Ｎａ＋およびＫ＋を含む、実施形態２４６記載の方法。
【０３８４】
２４８．  前記塩水溶液は、リン酸水素二ナトリウム、リン酸二水素ナトリウム、リン酸水素二カリウム、リン酸二水素カリウムまたはそれらの組合せを水または水溶液に溶解させることを含む方法によって生成された溶液を含む、実施形態２４７記載の方法。
【０３８５】
２４９．  前記ポリマーは、水溶性ポリマーである、実施形態２３０から２４８までのいずれか１つに記載の方法。
【０３８６】
２５０．  前記ポリマーは、ホモポリマーを含む、実施形態２３０から２４９までのいずれか１つに記載の方法。
【０３８７】
２５１．  前記ポリマーは、コポリマーを含む、実施形態２３０から２４９までのいずれか１つに記載の方法。
【０３８８】
２５２．  前記ポリマーは、ホモポリマーとコポリマーとの混合物を含む、実施形態２３０から２４９までのいずれか１つに記載の方法。
【０３８９】
２５３．  前記ポリマーは、１種または複数種のモノマーを重合させたポリマーを含む、実施形態２４９から２５２までのいずれか１つに記載の方法。
【０３９０】
２５４．  各モノマー種は、アクリレート基、メタクリレート基、エタクリレート基、２−フェニルアクリレート基、アクリルアミド基、メタクリルアミド基、イタコネート基およびスチレン基から独立して選択された重合性基を含む、実施形態２５３記載の方法。
【０３９１】
２５５．  前記ポリマー中の少なくとも１つのモノマー種は、メタクリレート基を含む、実施形態２５４記載の方法。
【０３９２】
２５６．  前記メタクリレート基を含む少なくとも１つのモノマー種は、メタクリロイルオキシベンゾフェノン（ＭＡＢＰ）である、実施形態２５５記載の方法。
【０３９３】
２５７．  前記ポリマーは、ジメチルアクリルアミド（ＤＭＡＡ）と、メタクリロイルオキシベンゾフェノン（ＭＡＢＰ）と、４−ビニルベンゼンスルホン酸ナトリウム（ＳＳＮａ）とを重合させたポリマーを含む、実施形態２５３記載の方法。
【０３９４】
２５８．  前記ポリマーは、架橋剤を含むコポリマーである、実施形態２３０から２５７までのいずれか１つに記載の方法。
【０３９５】
２５９．  前記ポリマーは、ポリマー１分子あたり少なくとも２つの架橋剤を含む、実施形態２５８記載の方法。
【０３９６】
２６０．  前記架橋剤は、ベンゾフェノン、チオキサントン、ベンゾインエーテル、エチルエオシン、エオシンＹ、ローズベンガル、カンファーキノン、エリチロシン、４，４’−アゾビス（４−シアノペンタン酸）、２，２−アゾビス［２−（２−イミダゾリン−２−イル）プロパン］二塩酸塩および過酸化ベンゾイルから選択される、実施形態２３０から２５９までのいずれか１つに記載の方法。
【０３９７】
２６１．  前記架橋剤は、ベンゾフェノンである、実施形態２６０記載の方法。
【０３９８】
２６２．  前記溶媒は、水または水性緩衝液である、実施形態２３０から２６１までのいずれか１つに記載の方法。
【０３９９】
２６３．  前記溶媒は、水である、実施形態２６２記載の方法。
【０４００】
２６４．  前記溶媒は、水性緩衝液である、実施形態２６２記載の方法。
【０４０１】
２６５．  前記水性緩衝液は、リン酸塩、メタノール、エタノール、プロパノールまたはそれらの混合物を含む、実施形態２６４記載の方法。
【０４０２】
２６６．  前記ステップ（ａ）の混合物はさらに、プローブ分子を含む、実施形態２３０から２６５までのいずれか１つに記載の方法。
【０４０３】
２６７．  前記プローブ分子の少なくともいくつか、大部分またはすべてが、核酸、核酸誘導体、ペプチド、ポリペプチド、タンパク質、炭水化物、脂質、細胞、リガンドまたはそれらの組合せを含む、実施形態２６６記載の方法。
【０４０４】
２６８．  前記プローブ分子の少なくともいくつかは、核酸または核酸誘導体を含む、実施形態２６７記載の方法。
【０４０５】
２６９．  前記プローブ分子の少なくとも大部分が、核酸または核酸誘導体を含む、実施形態２６７記載の方法。
【０４０６】
２７０．  前記プローブ分子のすべてが、核酸または核酸誘導体を含む、実施形態２６７記載の方法。
【０４０７】
２７１．  前記プローブ分子の少なくともいくつか、大部分またはすべてが、抗体、抗体フラグメント、抗原、エピトープ、酵素、酵素基質、酵素阻害剤、核酸またはそれらの組合せを含む、実施形態２６６記載の方法。
【０４０８】
２７２．  前記プローブ分子の少なくともいくつかは、核酸を含む、実施形態２７１記載の方法。
【０４０９】
２７３．  前記プローブ分子の少なくとも大部分が、核酸を含む、実施形態２７１記載の方法。
【０４１０】
２７４．  前記プローブ分子のすべてが、核酸を含む、実施形態２７１記載の方法。
【０４１１】
２７５．  前記核酸は、オリゴヌクレオチドである、実施形態２７２から２７４までのいずれか１つに記載の方法。
【０４１２】
２７６．  前記オリゴヌクレオチドは、１２〜３０のヌクレオチド長である、実施形態２７５記載の方法。
【０４１３】
２７７．  前記オリゴヌクレオチドは、１４〜３０のヌクレオチド長である、実施形態２７５記載の方法。
【０４１４】
２７８．  前記オリゴヌクレオチドは、１４〜２５のヌクレオチド長である、実施形態２７５記載の方法。
【０４１５】
２７９．  前記オリゴヌクレオチドは、１４〜２０のヌクレオチド長である、実施形態２７５記載の方法。
【０４１６】
２８０．  前記オリゴヌクレオチドは、１５〜３０のヌクレオチド長である、実施形態２７５記載の方法。
【０４１７】
２８１．  前記オリゴヌクレオチドは、１５〜２５のヌクレオチド長である、実施形態２７５記載の方法。
【０４１８】
２８２．  前記オリゴヌクレオチドは、１５〜２０のヌクレオチド長である、実施形態２７５記載の方法。
【０４１９】
２８３．  前記オリゴヌクレオチドは、１６〜３０のヌクレオチド長である、実施形態２７５記載の方法。
【０４２０】
２８４．  前記オリゴヌクレオチドは、１６〜２５のヌクレオチド長である、実施形態２７５記載の方法。
【０４２１】
２８５．  前記オリゴヌクレオチドは、１６〜２０のヌクレオチド長である、実施形態２７５記載の方法。
【０４２２】
２８６．  前記オリゴヌクレオチドは、１５〜４０のヌクレオチド長である、実施形態２７５記載の方法。
【０４２３】
２８７．  前記オリゴヌクレオチドは、１５〜４５のヌクレオチド長である、実施形態２７５記載の方法。
【０４２４】
２８８．  前記オリゴヌクレオチドは、１５〜５０のヌクレオチド長である、実施形態２７５記載の方法。
【０４２５】
２８９．  前記オリゴヌクレオチドは、１５〜６０のヌクレオチド長である、実施形態２７５記載の方法。
【０４２６】
２９０．  前記オリゴヌクレオチドは、２０〜５５のヌクレオチド長である、実施形態２７５記載の方法。
【０４２７】
２９１．  前記オリゴヌクレオチドは、１８〜６０のヌクレオチド長である、実施形態２７５記載の方法。
【０４２８】
２９２．  前記オリゴヌクレオチドは、２０〜５０のヌクレオチド長である、実施形態２７５記載の方法。
【０４２９】
２９３．  前記オリゴヌクレオチドは、３０〜９０のヌクレオチド長である、実施形態２７５記載の方法。
【０４３０】
２９４．  前記オリゴヌクレオチドは、２０〜１００のヌクレオチド長である、実施形態２７５記載の方法。
【０４３１】
２９５．  前記オリゴヌクレオチドは、２０〜１２０のヌクレオチド長である、実施形態２７５記載の方法。
【０４３２】
２９６．  前記オリゴヌクレオチドは、２０〜４０のヌクレオチド長である、実施形態２７５記載の方法。
【０４３３】
２９７．  前記オリゴヌクレオチドは、２０〜６０のヌクレオチド長である、実施形態２７５記載の方法。
【０４３４】
２９８．  前記オリゴヌクレオチドは、４０〜８０のヌクレオチド長である、実施形態２７５記載の方法。
【０４３５】
２９９．  前記オリゴヌクレオチドは、４０〜１００のヌクレオチド長である、実施形態２７５記載の方法。
【０４３６】
３００．  前記オリゴヌクレオチドは、４０〜６０のヌクレオチド長である、実施形態２７５記載の方法。
【０４３７】
３０１．  前記オリゴヌクレオチドは、６０〜８０のヌクレオチド長である、実施形態２７５記載の方法。
【０４３８】
３０２．  前記オリゴヌクレオチドは、８０〜１００のヌクレオチド長である、実施形態２７５記載の方法。
【０４３９】
３０３．  前記オリゴヌクレオチドは、１００〜１２０のヌクレオチド長である、実施形態２７５記載の方法。
【０４４０】
３０４．  前記オリゴヌクレオチドは、１２〜１５０のヌクレオチド長である、実施形態２７５記載の方法。
【０４４１】
３０５．  ステップ（ａ）の前に、前記混合物を基材表面に施与するステップをさらに含む、実施形態２３０から３０４までのいずれか１つに記載の方法。
【０４４２】
３０６．  前記混合物を、１００ｐｌ〜５ｎｌの体積で施与する、実施形態３０５記載の方法。
【０４４３】
３０７．  前記混合物を、１００ｐｌ〜１ｎｌの体積で施与する、実施形態３０５記載の方法。
【０４４４】
３０８．  前記混合物を、２００ｐｌ〜１ｎｌの体積で施与する、実施形態３０５記載の方法。
【０４４５】
３０９．  前記混合物を基材表面に施与するステップは、前記混合物を前記基材表面に吹き付けることを含む、実施形態３０５から３０８までのいずれか１つに記載の方法。
【０４４６】
３１０．  前記混合物を、インクジェットプリンタによって吹き付ける、実施形態３０９記載の方法。
【０４４７】
３１１．  前記基材は、有機ポリマーを含むか、または表面上に有機分子の自己組織化単分子膜を有する無機材料を含む、実施形態３０５から３１０までのいずれか１つに記載の方法。
【０４４８】
３１２．  前記基材は、有機ポリマーを含む、実施形態３１１記載の方法。
【０４４９】
３１３．  前記有機ポリマーは、シクロオレフィンコポリマー、ポリスチレン、ポリエチレン、ポリプロピレンおよびポリメチルメタクリレートから選択される、実施形態３１２記載の方法。
【０４５０】
３１４．  前記基材は、ポリメチルメタクリレート、ポリスチレンまたはシクロオレフィンコポリマーを含む、実施形態３１３記載の方法。
【０４５１】
３１５．  前記基材は、表面上にアルキルシラン自己組織化単分子膜を有する無機材料を含む、実施形態３１１記載の方法。
【０４５２】
３１６．  前記基材は、マイクロウェルプレートを含む、実施形態３０５から３１５までのいずれか１つに記載の方法。
【０４５３】
３１７．  ステップ（ｂ）で前記ポリマーを前記表面と架橋させる、実施形態３０５から３１６までのいずれか１つに記載の方法。
【０４５４】
３１８．  水膨潤性ポリマーを生成させ、これを前記表面と架橋させる、実施形態３１７記載の方法。
【０４５５】
３１９．  前記水膨潤性ポリマーは、自重の５０倍までの脱イオン蒸留水を吸収することができる、実施形態３１８記載の方法。
【０４５６】
３２０．  前記水膨潤性ポリマーは、自己体積の５〜５０倍の脱イオン蒸留水を吸収することができる、実施形態３１８または３１９記載の方法。
【０４５７】
３２１．  前記水膨潤性ポリマーは、自重の３０倍までの生理食塩水を吸収することができる、実施形態３１８から３２０までのいずれか１つに記載の方法。
【０４５８】
３２２．  前記水膨潤性ポリマーは、自己体積の４〜３０倍の生理食塩水を吸収することができる、実施形態３１８から３２１までのいずれか１つに記載の方法。
【０４５９】
３２３．  アレイの製造方法であって、実施形態２３０から３２２までのいずれか１つに記載の方法によって、同一の基材の表面上の別個の各スポットで複数個の３次元ネットワークを生成させることを含む方法。
【０４６０】
３２４．  前記複数個の３次元ネットワークを、同時に生成させる、実施形態３２３記載の方法。
【０４６１】
３２５．  前記複数個の３次元ネットワークを、逐次的に生成させる、実施形態３２３記載の方法。
【０４６２】
３２６．  前記複数個の３次元ネットワークを前記基材表面と架橋させることをさらに含む、実施形態３２３から３２５までのいずれか１つに記載の方法。
【０４６３】
３２７．  アレイの製造方法であって、（ａ）実施形態１から１７８までのいずれか１つに記載の、または（ｂ）実施形態２３０から３２２までのいずれか１つに記載の方法により製造されたもしくは得ることができる複数個の３次元ネットワークを、前記同一の基材の表面上の別個の各スポットに配置することを含む方法。
【０４６４】
３２８．  前記複数個の３次元ネットワークを前記表面と架橋させることをさらに含む、実施形態３２３から３２７までのいずれか１つに記載の方法。
【０４６５】
３２９．  アレイの製造方法であって、実施形態３０５から３２２までのいずれか１つに記載の方法により製造されたまたは得ることができる複数個の３次元ネットワークを、前記同一の基材の表面上の別個の各スポットに配置することを含む方法。
【０４６６】
３３０．  前記配置は、前記３次元ネットワークを形成させる前記混合物を前記別個の各スポットに施与することを含む、実施形態３２９記載の方法。
【０４６７】
３３１．  前記各スポットを、各列および／または各行に配置する、実施形態３２３から３３０までのいずれか１つに記載の方法。
【０４６８】
３３２．  実施形態２３０から３２２までのいずれか１つに記載の方法により製造されたまたは得ることができる、３次元ネットワーク。
【０４６９】
３３３．  基材上に実施形態３３２に記載の３次元ネットワークを複数個含む、アレイ。
【０４７０】
３３４．  実施形態３２３から３３１までのいずれか１つに記載の方法により製造されたまたは得ることができる、アレイ。
【０４７１】
３３５．  少なくとも８個の３次元ネットワークを含む、実施形態３３３または３３４に記載のアレイ。
【０４７２】
３３６．  少なくとも１６個の３次元ネットワークを含む、実施形態３３３または３３４に記載のアレイ。
【０４７３】
３３７．  少なくとも２４個の３次元ネットワークを含む、実施形態３３３または３３４に記載のアレイ。
【０４７４】
３３８．  少なくとも４８個の３次元ネットワークを含む、実施形態３３３または３３４に記載のアレイ。
【０４７５】
３３９．  少なくとも９６個の３次元ネットワークを含む、実施形態３３３または３３４に記載のアレイ。
【０４７６】
３４０．  少なくとも１２８個の３次元ネットワークを含む、実施形態３３３または３３４に記載のアレイ。
【０４７７】
３４１．  少なくとも２５６個の３次元ネットワークを含む、実施形態３３３または３３４に記載のアレイ。
【０４７８】
３４２．  少なくとも５１２個の３次元ネットワークを含む、実施形態３３３または３３４に記載のアレイ。
【０４７９】
３４３．  少なくとも１０２４個の３次元ネットワークを含む、実施形態３３３または３３４に記載のアレイ。
【０４８０】
３４４．  ２４個〜８１９２個の３次元ネットワークを含む、実施形態３３３または３３４に記載のアレイ。
【０４８１】
３４５．  ２４個〜４０９６個の３次元ネットワークを含む、実施形態３３３または３３４に記載のアレイ。
【０４８２】
３４６．  ２４個〜２０４８個の３次元ネットワークを含む、実施形態３３３または３３４に記載のアレイ。
【０４８３】
３４７．  ２４個〜１０２４個の３次元ネットワークを含む、実施形態３３３または３３４に記載のアレイ。
【０４８４】
３４８．  ２４個の３次元ネットワークを含む、実施形態３３３または３３４に記載のアレイ。
【０４８５】
３４９．  ４８個の３次元ネットワークを含む、実施形態３３３または３３４に記載のアレイ。
【０４８６】
３５０．  ９６個の３次元ネットワークを含む、実施形態３３３または３３４に記載のアレイ。
【０４８７】
３５１．  １２８個の３次元ネットワークを含む、実施形態３３３または３３４に記載のアレイ。
【０４８８】
３５２．  ２５６個の３次元ネットワークを含む、実施形態３３３または３３４に記載のアレイ。
【０４８９】
３５３．  ５１２個の３次元ネットワークを含む、実施形態３３３または３３４に記載のアレイ。
【０４９０】
３５４．  １０２４個の３次元ネットワークを含む、実施形態３３３または３３４に記載のアレイ。
【０４９１】
３５５．  前記３次元ネットワークは、プローブ分子を含み、２つ以上の３次元ネットワークが、異なる種のプローブ分子を含む、実施形態３３３から３５４までのいずれか１つに記載のアレイ。
【０４９２】
３５６．  前記３次元ネットワークは、プローブ分子を含み、２つ以上の３次元ネットワークが、同一の種のプローブ分子を含む、実施形態３３３から３５５までのいずれか１つに記載のアレイ。
【０４９３】
３５７．  前記３次元ネットワークは、プローブ分子を含み、前記３次元ネットワークはそれぞれ、同一の種のプローブ分子を含む、実施形態３３３から３５４までのいずれか１つに記載のアレイ。
【０４９４】
３５８．  前記複数個の３次元ネットワークは、標識した対照プローブ分子を含む３次元ネットワークを１個または複数個含む、実施形態３３３から３５７までのいずれか１つに記載のアレイ。
【０４９５】
３５９．  前記標識した対照プローブ分子は、蛍光標識済みである、実施形態３５８記載のアレイ。
【０４９６】
３６０．  前記基材は、マイクロウェルプレートを含み、前記マイクロウェルプレートの各ウェルは、単一の３次元ネットワークのみを含む、実施形態３３３から３５９までのいずれか１つに記載のアレイ。
【０４９７】
３６１．  １つのサンプル中に１種の検体が存在するか否かを判定する方法であって、
（ａ）  前記検体に結合し得るプローブ分子を含む、実施形態１から１７８までもしくは実施形態３３２のいずれか１つに記載の３次元ネットワークまたは実施形態１７９から２２９までもしくは実施形態３３３から３６０までのいずれか１つに記載のアレイを、前記サンプルと接触させることと、
（ｂ）  前記３次元ネットワークまたはアレイにおける前記プローブ分子への前記検体の結合を検出することにより、前記１つのサンプル中に前記１種の検体が存在するか否かを判定することと
を含む方法。
【０４９８】
３６２．  ステップ（ａ）とステップ（ｂ）との間で、前記プローブ分子を含むネットワークまたはアレイを洗浄することをさらに含む、実施形態３６１記載の方法。
【０４９９】
３６３．  ステップ（ａ）の前に、前記プローブ分子を含むネットワークまたはアレイをブロッキング試薬と接触させることをさらに含む、実施形態３６１または３６２記載の方法。
【０５００】
３６４．  前記プローブ分子を含む３次元ネットワークまたはアレイに結合した検体を定量することをさらに含む、実施形態３６１から３６３までのいずれか１つに記載の方法。
【０５０１】
３６５．  複数のサンプルにおける各サンプル中に１種の検体が存在するか否かを判定する方法であって、
（ａ）  前記検体に結合し得るプローブ分子を含む、実施形態１７９から２２９までまたは実施形態３３３から３６０までのいずれか１つに記載のアレイを、前記サンプルと接触させることと、
（ｂ）  前記アレイにおける前記プローブ分子への前記検体の結合を検出することにより、前記複数のサンプルにおける各サンプル中に前記１種の検体が存在するか否かを判定することと
を含む方法。
【０５０２】
３６６．  複数のサンプルにおける各サンプル中に１種の検体が存在するか否かを判定する方法であって、
（ａ）  前記検体に結合し得るプローブ分子と対照プローブ分子とを含む、実施形態１７９から２２９までまたは実施形態３３３から３６０までのいずれか１つに記載のアレイを、前記サンプルと接触させ、その際、前記アレイは、ステップ（ａ）の前にすでに使用されかつ洗浄されていることと、
（ｂ）  前記アレイにおける前記プローブ分子への前記検体の結合を検出することにより、前記複数のサンプルにおける各サンプル中に前記１種の検体が存在するか否かを判定することと
を含む方法。
【０５０３】
３６７．  １つのサンプル中に２種以上の検体が存在するか否かを判定する方法であって、
（ａ）  前記異なる種の検体に結合し得る異なる種のプローブ分子を含む、実施形態１７９から２２９までまたは実施形態３３３から３６０までのいずれか１つに記載のアレイを、前記サンプルと接触させることと、
（ｂ）  前記アレイにおける前記プローブ分子への前記検体の結合を検出することにより、前記１つのサンプル中に２種以上の検体が存在するか否かを判定することと
を含む方法。
【０５０４】
３６８．  １つのサンプル中に２種以上の検体が存在するか否かを判定する方法であって、
（ａ）  前記異なる種の検体に結合し得る異なる種のプローブ分子と対照プローブ分子とを含む、実施形態１７９から２２９までまたは実施形態３３３から３６０までのいずれか１つに記載のアレイを、前記サンプルと接触させ、その際、前記アレイは、ステップ（ａ）の前にすでに使用されかつ洗浄されていることと、
（ｂ）  前記アレイにおける前記プローブ分子への前記検体の結合を検出することにより、前記１つのサンプル中に前記２種以上の検体が存在するか否かを判定することと
を含む方法。
【０５０５】
３６９．
（ａ）  前記アレイの基材は、マイクロウェルプレートを含み、
（ｂ）  前記マイクロウェルプレートの各ウェルは、単一の３次元ネットワークのみを含み、かつ
（ｃ）  前記アレイと前記サンプルとの接触は、各ウェルを単一のサンプルのみと接触させることを含む、実施形態３６５から３６８までのいずれか１つに記載の方法。
【０５０６】
３７０．  ステップ（ａ）とステップ（ｂ）との間で、前記プローブ分子を含むアレイを洗浄することをさらに含む、実施形態３６５から３６９までのいずれか１つに記載の方法。
【０５０７】
３７１．  ステップ（ａ）の前に、前記プローブ分子を含むアレイをブロッキング試薬と接触させることをさらに含む、実施形態３６５から３７０までのいずれか１つに記載の方法。
【０５０８】
３７２．  前記アレイに結合した１種または複数種の検体を定量することをさらに含む、実施形態３６５から３７１までのいずれか１つに記載の方法。
【０５０９】
３７３．  前記アレイを再使用することをさらに含む、実施形態３６１から３７２までのいずれか１つに記載の方法。
【０５１０】
３７４．  前記アレイを少なくとも５回再使用する、実施形態３７３記載の方法。
【０５１１】
３７５．  前記アレイを少なくとも１０回再使用する、実施形態３７３記載の方法。
【０５１２】
３７６．  前記アレイを少なくとも２０回再使用する、実施形態３７３記載の方法。
【０５１３】
３７７．  前記アレイを少なくとも３０回再使用する、実施形態３７３記載の方法。
【０５１４】
３７８．  前記アレイを少なくとも４０回再使用する、実施形態３７３記載の方法。
【０５１５】
３７９．  前記アレイを少なくとも５０回再使用する、実施形態３７３記載の方法。
【０５１６】
３８０．  前記アレイを５〜２０回再使用することを含む、実施形態３７４記載の方法。
【０５１７】
３８１．  前記アレイを５〜３０回再使用することを含む、実施形態３７４記載の方法。
【０５１８】
３８２．  前記アレイを１０〜５０回再使用することを含む、実施形態３７４記載の方法。
【０５１９】
３８３．  前記アレイを１０〜２０回再使用することを含む、実施形態３７４記載の方法。
【０５２０】
３８４．  前記アレイを１０〜３０回再使用することを含む、実施形態３７４記載の方法。
【０５２１】
３８５．  前記アレイを２０〜４０回再使用することを含む、実施形態３７４記載の方法。
【０５２２】
３８６．  前記アレイを４０〜５０回再使用することを含む、実施形態３７４記載の方法。
【０５２３】
３８７．  前記アレイを再使用の間に洗浄することを含む、実施形態３７３から３８６までのいずれか１つに記載の方法。
【０５２４】
３８８．  前記アレイを変性条件下で洗浄する、実施形態３８７記載の方法。
【０５２５】
３８９．  前記変性条件は、前記アレイを熱に曝露させることを含む、実施形態３８８記載の方法。
【０５２６】
３９０．  前記変性条件は、前記アレイを低濃度の塩に曝露させることを含む、実施形態３８８記載の方法。
【０５２７】
３９１．  前記変性条件は、前記アレイを熱および低濃度の塩の双方に曝露させることを含む、実施形態３８８記載の方法。
【０５２８】
３９２．  再使用前に前記変性条件を解消する、実施形態３８８記載の方法。
【０５２９】
３９３．  前記変性条件は、前記アレイを熱に曝露させて、再使用前に温度を下げることを含む、実施形態３９２記載の方法。
【０５３０】
３９４．  前記変性条件は、前記アレイを低濃度の塩に曝露させて、再使用前に前記塩濃度を高めることを含む、実施形態３９２記載の方法。
【０５３１】
３９５．  前記変性条件は、前記アレイを熱および低濃度の塩の双方に曝露させて、再使用前に温度を下げて塩濃度を高めることを含む、実施形態３９２記載の方法。
【０５３２】
３９６．  前記アレイは、蛍光標識したオリゴヌクレオチドを再使用可能な対照として含む３次元ネットワークを少なくとも１つ含む、実施形態３７３から３９５までのいずれか１つに記載の方法。
【０５３３】
３９７．  蛍光シグナル強度を試験することを含む、実施形態３９６記載の方法。
【０５３４】
３９８．  前記再使用可能な対照は、１０回の使用後にその初期蛍光シグナル強度の少なくとも７０％を保っている、実施形態３９７記載の方法。
【０５３５】
３９９．  前記再使用可能な対照は、２０回の使用後にそのシグナル強度の少なくとも５０％を保っている、実施形態３９８記載の方法。
【０５３６】
４００．  前記再使用可能な対照がそのシグナル強度の５０％超を失った以後は、前記アレイをそれ以上再使用しない、実施形態３９６から３９９までのいずれか１つに記載の方法。
【０５３７】
４０１．  前記検体は、核酸である、実施形態３６１から４００までのいずれか１つに記載の方法。
【０５３８】
４０２．  前記核酸は、ポリメラーゼ連鎖反応（ＰＣＲ）アンプリコンである、実施形態４０１記載の方法。
【０５３９】
４０３．  前記ＰＣＲアンプリコンは、生体サンプルまたは環境サンプルから増幅されたものである、実施形態４０１記載の方法。
【０５４０】
４０４．  前記ＰＣＲアンプリコンは、生体サンプルから増幅されたものである、実施形態４０３記載の方法。
【０５４１】
４０５．  前記ＰＣＲアンプリコンは、環境サンプルから増幅されたものである、実施形態４０３記載の方法。
【０５４２】
４０６．  前記生体サンプルは、血液、血清、血漿、組織、細胞、唾液、痰、尿、脳脊髄液、胸膜液、乳汁、涙液、便、汗、精液、全細胞、細胞成分、細胞塗抹標本またはそれらの抽出物もしくは誘導体である、実施形態４０４記載の方法。
【０５４３】
４０７．  前記生体サンプルは、哺乳動物の血液、血清もしくは血漿またはそれらの抽出物である、実施形態４０６の方法。
【０５４４】
４０８．  前記生体サンプルは、ヒトまたはウシの血液、血清もしくは血漿またはそれらの抽出物である、実施形態４０７記載の方法。
【０５４５】
４０９．  前記生体サンプルは、乳汁またはその抽出物である、実施形態４０６記載の方法。
【０５４６】
４１０．  前記生体サンプルは、牛乳またはその抽出物である、実施形態４０９記載の方法。
【０５４７】
４１１．  前記核酸は、標識済みである、実施形態４０１から４１０までのいずれか１つに記載の方法。
【０５４８】
４１２．  前記核酸は、蛍光標識済みである、実施形態４１１記載の方法。
【０５４９】
４１３．  表面（１６）と内部とを有する３次元ネットワーク（１５）であって、前記３次元ネットワーク（１５）は、
（ａ）  基材の表面（２）に共有結合した架橋ポリマー（３）と、
（ｂ）  １本または複数本のチャネル（１３）と
を含むとともに、適宜
（ｃ）  前記ネットワーク（１５）に固定化されたプローブ分子（１）
を含み、
（ｉ）  プローブ分子（１）は、前記ネットワーク（１５）に共有結合しており、かつ／または
（ｉｉ）  大部分のプローブ分子（１）は、前記ネットワーク（１５）の内部に固定化されており、かつ／または
（ｉｉｉ）  大部分のプローブ分子（１）は、チャネル（１３）に隣接している、３次元ネットワーク（１５）。
【０５５０】
４１４．  前記チャネル（１３）のうちの少なくとも１本または少なくとも大部分が、以下の特性：
（ａ）  前記チャネル（１３）は、前記ネットワーク（１５）の前記表面（１６）から５ミクロン未満のある１つの地点から内部へと延在するか、または前記ネットワーク（１５）の前記表面（１６）上のある１つの地点から内部へと延在する；
（ｂ）  前記チャネル（１３）は、前記ネットワーク（１５）の最大寸法の少なくとも１０％または少なくとも２０％の長さを有する；および
（ｃ）  前記チャネル（１３）は、前記ネットワーク（１５）のメッシュサイズの少なくとも５倍または少なくとも１５倍の最小断面を有する；
のうちの１つ、２つまたは３つによって特徴付けられる、実施形態４１３記載の３次元ネットワーク（１５）。
【０５５１】
４１５．  前記チャネル（１３）のうちの少なくとも１本または少なくとも大部分が、
（ａ）  前記ネットワーク（１５）の最大寸法の１０％〜４０％または１５％〜２５％の長さを有し、かつ／または
（ｂ）  前記ネットワーク（１５）のメッシュサイズの５〜１０倍または１０〜２５倍の最小断面を有する、
実施形態４１４記載の３次元ネットワーク（１５）。
【０５５２】
４１６．  前記３次元ネットワーク（１５）は、少なくとも５本のチャネル（１３）、少なくとも１０本のチャネル（１３）または少なくとも１５本のチャネル（１３）を含み、適宜、複数のチャネル（１３）が、前記ネットワーク（１５）の内部のある１つの地点で収束しており、その結果、前記ネットワーク（１５）の前記表面（１６）から前記内部の前記地点に向かって各チャネル（１３）間の横方向の間隔が減少し、適宜、各チャネル（１３）は独立して、以下の特性：
（ａ）  前記チャネル（１３）は、前記ネットワーク（１５）の前記表面（１６）から１０ミクロン未満、９ミクロン未満、８ミクロン未満、７ミクロン未満、６ミクロン未満、５ミクロン未満、４ミクロン未満、３ミクロン未満、２ミクロン未満、１ミクロン未満のある１つの地点から内部へと延在するか、または前記ネットワーク（１５）の前記表面（１６）上のある１つの地点から内部へと延在する；
（ｂ）  前記チャネル（１３）は、前記ネットワーク（１５）の最大寸法の少なくとも１０％、少なくとも１５％、少なくとも２０％または少なくとも２５％の長さを有する；および／または
（ｃ）  前記チャネル（１３）は、前記ネットワーク（１５）のメッシュサイズの少なくとも５倍、少なくとも１０倍、少なくとも１５倍または少なくとも２０倍の最小断面を有する；
のうちの１つ、２つまたは３つによって特徴付けられる、実施形態４１３から４１５までのいずれか１つに記載の３次元ネットワーク（１５）。
【０５５３】
４１７．  前記ネットワーク（１５）は、その含水状態で５〜７５ｎｍまたは１０〜５０ｎｍのメッシュサイズを有する、実施形態４１３から４１６までのいずれか１つに記載の３次元ネットワーク（１５）。
【０５５４】
４１８．  基材上に実施形態４１３から４１７までのいずれか１つに記載の３次元ネットワーク（１５）を複数個含むアレイであって、適宜、（ａ）前記３次元ネットワーク（１５）は、前記基材に固定化されており、かつ／または（ｂ）前記３次元ネットワーク（１５）はそれぞれ、前記基材上の別個のスポット（７）に位置する、アレイ。
【０５５５】
４１９．  少なくとも８個または少なくとも４８個の３次元ネットワーク（１５）を含む実施形態４１８記載のアレイであって、適宜、前記アレイ上の３次元ネットワーク（１５）の数は、２４〜１０２４の範囲にある、アレイ。
【０５５６】
４２０．  前記複数個の３次元ネットワーク（１５）は、標識した対照プローブ分子（１）を含む３次元ネットワーク（１５）を１個または複数個含み、適宜、前記標識した対照プローブ分子（１）は、蛍光標識済みである、実施形態４１８または４１９記載のアレイ。
【０５５７】
４２１．  再使用可能であって、適宜少なくとも１０回再使用可能である、実施形態４１８から４２０までのいずれか１つに記載のアレイ。
【０５５８】
４２２．  実施形態４１３から４１７までのいずれか１つに記載の３次元ネットワーク（１５）の製造方法であって、
（ａ）  前記基材の表面（２）上に配置した混合物（５）を針状結晶形成条件に曝露させて、針状塩結晶（８）を１つまたは複数含む混合物（５）を形成させ、ここで、前記混合物（５）は、
（ｉ）  塩水溶液であって、適宜、１価のカチオン塩溶液である塩水溶液と、
（ｉｉ）  ポリマーと、
（ｉｉｉ）  架橋剤と
を含むものとするステップと、
（ｂ）  前記塩結晶（８）を１つまたは複数含む混合物（５）を架橋条件に曝露させて、針状塩結晶（８）を１つまたは複数含む架橋ポリマーネットワーク（１５）を形成させるステップと、
（ｃ）  前記塩結晶（８）を１つまたは複数含む架橋ポリマーネットワーク（１５）を、前記１つまたは複数の塩結晶（８）を溶解させ得る溶媒と接触させることにより前記針状塩結晶（８）を溶解させて、前記塩結晶（８）の代わりに１本または複数本のチャネル（１３）を形成させるステップと
を含む方法。
【０５５９】
４２３．  （ａ）  前記針状結晶塩形成条件は、
（ｉ）  前記混合物（５）を、適宜、前記混合物（５）の（適宜、前記混合物（５）の温度よりも高い温度を有するガスと前記混合物（５）との接触による）加熱、真空への前記混合物（５）の曝露および／もしくは前記混合物（５）を取り囲む雰囲気の湿度の低下によって脱水すること；もしくは
（ｉｉ）  前記混合物（５）を、適宜、前記混合物（５）の温度よりも低い温度を有するガスと前記混合物（５）との接触によって冷却すること；
を含み、かつ／または
（ｂ）  前記溶媒は、水性緩衝液であり、前記緩衝液は、適宜、リン酸塩、メタノール、エタノール、プロパノールまたはそれらの混合物を含む、実施形態４２２記載の方法。
【０５６０】
４２４．  前記ステップ（ａ）の混合物（５）はさらに、プローブ分子（１）を含む、実施形態４２２または４２３記載の方法。
【０５６１】
４２５．  ステップ（ａ）の前に、前記混合物（５）を基材の表面（２）に、適宜１００ｐｌ〜５ｎｌの体積で、１００ｐｌ〜１ｎｌの体積でまたは５００ｐｌ〜２ｎｌの体積で施与するステップをさらに含む、実施形態４２２から４２４までのいずれか１つに記載の方法。
【０５６２】
４２６．  アレイの製造方法であって、
（ａ）  実施形態４２２から４２５までのいずれか１つに記載の方法によって、前記同一の前記基材の表面（２）上の別個の各スポット（７）で複数個の３次元ネットワーク（１５）を生成させることと、
（ｂ）  前記複数個の３次元ネットワーク（１５）を前記基材の表面（２）と架橋させることと
を含む方法。
【０５６３】
４２７．  １つのサンプル中に１種の検体が存在するか否かを判定する方法であって、
（ａ）  前記検体に結合し得るプローブ分子（１）を含む実施形態４１３から４１７までのいずれか１つに記載の３次元ネットワーク（１５）を前記サンプルと接触させ、ここで、適宜、前記３次元ネットワーク（１５）は、実施形態４１８から４２１までのいずれか１つに記載のアレイ上に位置することと、
（ｂ）  前記３次元ネットワーク（１５）またはアレイにおける前記プローブ分子（１）への前記検体の結合を検出し、かつ適宜これを定量することにより、前記１つのサンプル中に前記１種の検体が存在するか否かを判定し、かつ適宜前記検体を定量することと
を含む方法。
【０５６４】
４２８．  （ａ）  前記ネットワーク（１５）もしくはアレイは、ステップ（ａ）の前にすでに適宜少なくとも１０回、少なくとも２０回もしくは少なくとも５０回使用および洗浄されており、かつ／または
（ｂ）  前記方法は、前記ネットワーク（１５）もしくはアレイを、ステップ（ｂ）の後に、適宜少なくとも１０回、少なくとも２０回もしくは少なくとも５０回再使用することをさらに含む、実施形態４２７記載の方法。
【０５６５】
４２９．  前記検体は、核酸であり、適宜、前記核酸は、蛍光標識したポリメラーゼ連鎖反応（ＰＣＲ）アンプリコンである、実施形態４２７または４２８記載の方法。
【０５６６】
様々な特定の実施形態を例示して説明したが、本開示の趣旨および範囲から逸脱することなく様々な変更を加えてよいものと理解されたい。
【０５６７】
１０．  参照の引用
本出願に引用される刊行物、特許、特許出願およびその他の文献はいずれも、個々の各刊行物、特許、特許出願またはその他の文献があらゆる目的で援用されるために個々に示されるのと同程度までそれらの内容全体があらゆる目的で援用される。本明細書に援用される１つまたは複数の参考文献の教示と本開示との間に矛盾が生じる場合には、本明細書の教示が意図される。
【図１】
2019506180.tif 000003
【図２】
2019506180.tif 000004
【図３】
2019506180.tif 000005
【図４】
2019506180.tif 000006
【図５】
2019506180.tif 000007
【図６】
2019506180.tif 000008
【図７】
2019506180.tif 000009
【図８】
2019506180.tif 000010
【図９】
2019506180.tif 000011
【図１０】
2019506180.tif 000012
【図１１】
2019506180.tif 000013
【図１２】
2019506180.tif 000014
【図１３】
2019506180.tif 000015
【図１４】
2019506180.tif 000016
【図１５】
2019506180.tif 000017
【図１６】
2019506180.tif 000018
【国際調査報告】
2019506180.tif 000019
2019506180.tif 000020
2019506180.tif 000021